МАГНИТНЫЕ УЗЛЫ И СПОСОБЫ ПОЛУЧЕНИЯ СЛОЕВ С ОПТИЧЕСКИМ ЭФФЕКТОМ, СОДЕРЖАЩИХ ОРИЕНТИРОВАННЫЕ НЕСФЕРИЧЕСКИЕ МАГНИТНЫЕ ИЛИ НАМАГНИЧИВАЕМЫЕ ЧАСТИЦЫ ПИГМЕНТА
MAGNETIC ASSEMBLIES AND METHODS FOR PRODUCING LAYERS WITH OPTICAL EFFECT CONTAINING ORIENTED NON-SPHERICAL MAGNETIC OR MAGNETISABLE PARTICLES OF PIGMENT

ОБЛАСТЬ ТЕХНИКИ, К КОТОРОЙ ОТНОСИТСЯ НАСТОЯЩЕЕ ИЗОБРЕТЕНИЕ
[001] Настоящее изобретение относится к области защиты ценных документов и ценных коммерческих товаров от подделки и незаконного воспроизводства. В частности, настоящее изобретение относится к слоям с оптическим эффектом (СОЭ), обладающим оптическим эффектом, зависящим от угла наблюдения, магнитным узлам и способам получения указанных СОЭ, а также к применению упомянутых слоев с оптическим эффектом в качестве средства защиты документов от подделки.
ПРЕДПОСЫЛКИ ИЗОБРЕТЕНИЯ
[002] В данной области техники известно применение чернил, составов для покрытия, покрытий или слоев, содержащих магнитные или намагничиваемые частицы пигмента, в частности несферические магнитные или намагничиваемые частицы оптически изменяющегося пигмента, для изготовления защитных элементов и защищаемых документов.
[003] Защитные признаки, например, для защищаемых документов, можно разделить на «скрытые» и «видимые» защитные признаки. Концепция защиты, обеспечиваемой скрытыми защитными признаками, заключается в том, что такие признаки спрятаны, что обычно обуславливает необходимость в специализированном оборудовании и знаниях для их обнаружения, тогда как «видимые» защитные признаки легко обнаруживаются невооруженными органами человеческих чувств, например, такие признаки могут быть видимыми и/или обнаруживаться посредством осязания, но в тоже время их все равно тяжело производить и/или копировать. Однако, эффективность видимых защитных признаков в значительной степени зависит от легкости их распознавания как защитного признака, поскольку пользователи будут выполнять проверку защиты на основе такого защитного признака только тогда, когда им известно его существование и особенности.
[004] Покрытия или слои, содержащие ориентированные магнитные или намагничиваемые частицы пигмента, раскрыты, например, в документах US 2,570,856, US 3,676,273, US 3,791,864, US 5,630,877 и US 5,364,689. Магнитные или намагничиваемые частицы пигмента в покрытиях позволяют создавать магнитно-индуцированные изображения, рисунки и/или узоры с помощью применения соответствующего магнитного поля, обеспечивая локальную ориентацию магнитных или намагничиваемых частиц пигмента в незатвердевшем покрытии с последующим упрочнением последнего. Это позволяет получить конкретные оптические эффекты, то есть фиксированные магнитно-индуцированные изображения, рисунки или узоры, которые являются высокоустойчивыми к подделке. Защитные элементы на основе ориентированных магнитных или намагничиваемых частиц пигментов могут быть получены только при наличии доступа как к магнитным или намагничиваемым частицам пигмента или соответствующим чернилам или составу, содержащему указанные частицы, так и к конкретной технологии, применяемой для нанесения указанных чернил или состава и для ориентирования указанных частиц пигмента в нанесенных чернилах или составе.
[005] Например, в документе US 7,047,883 раскрыто устройство и способ получения слоев с оптическим эффектом (СОЭ), полученных посредством ориентации магнитных или намагничиваемых чешуек оптически изменяющегося пигмента в составе для покрытия; раскрытое устройство состоит из определенных компоновок из постоянных магнитов, расположенных под подложкой, несущей указанный состав для покрытия. Согласно документу US 7,047,883, первая часть магнитных или намагничиваемых чешуек оптически изменяющегося пигмента в СОЭ ориентирована так, что свет отражается в первом направлении, а вторая часть, смежная с первой, выровнена так, что свет отражается во втором направлении, создавая визуальный эффект по типу «флип-флоп» при наклоне СОЭ.
[006] В документе WO 2006/069218 A2 раскрыта подложка, содержащая СОЭ, содержащий магнитные или намагничиваемые чешуйки оптически изменяющегося пигмента, ориентированные таким образом, чтобы изображение вращающегося стержня перемещалось, когда упомянутый СОЭ наклонен («вращающийся стержень»). Согласно документу WO 2006/069218 A2, определенные компоновки постоянных магнитов под подложкой, несущей оптически переменные магнитные или намагничиваемые пигментные чешуйки, служат для ориентации указанных чешуек, например, для имитации искривленной поверхности.
[007] Документ US 7,955,695 относится к СОЭ, в котором так называемые решетчатые магнитные или намагничиваемые частицы пигмента ориентированы в основном вертикально к поверхности подложки, например, для создания визуальных эффектов, имитирующих крыло бабочки с темными интерференционными цветами. В данном случае конкретные компоновки постоянных магнитов под подложкой, несущей состав для покрытия, служат для ориентации частиц пигмента.
[008] В ЕР 1 819 525 В1 раскрыт защитный элемент, имеющий СОЭ, который выглядит прозрачным под определенными углами обзора, что обеспечивает визуальный доступ к нижележащей информации, при этом обеспечивая непрозрачность при других углах обзора. Для получения этого эффекта, известного как «зубчиковые искажения», специальные устройства постоянных магнитов под подложкой ориентируют оптически изменяемые намагничиваемые или магнитные пигментные чешуйки под заданным углом относительно поверхности подложки.
[009] Эффекты движущихся колец были разработаны в качестве эффективных защитных элементов. Эффекты движущихся колец состоят из оптически иллюзорных изображений объектов, таких как воронки, конусы, чаши, круги, эллипсы и полусферы, которые кажутся движущимися в любом направлении x-y в зависимости от угла наклона указанного слоя с оптическим эффектом. Способы получения эффектов с движущимися кольцами описаны, например, в документах ЕР 1 710 756 А1, US 8,343,615, ЕР 2 306 222 А1, ЕР 2 325 677 А2 и US 2013/084411.
[0010] В документе WO 2011/092502 A2 раскрыто устройство для получения изображений с движущимися кольцами, отображающих кольцо с кажущимся движением при изменении угла обзора. Раскрытые изображения движущихся колец могут быть получены или изготовлены посредством использования устройства, позволяющего ориентировать магнитные или намагничиваемые частицы при помощи магнитного поля, создаваемого комбинацией мягкого намагничиваемого листа и сферического магнита, имеющего ось север-юг, перпендикулярную плоскости слоя с покрытием, и расположенного под указанным мягким намагничиваемым листом.
[0011] Изображения движущегося кольца, известные из предшествующего уровня техники, обычно получают посредством выравнивания магнитных или намагничиваемых частиц в соответствии с магнитным полем лишь одного вращающегося или статического магнита. Поскольку линии поля лишь одного магнита обычно относительно слабо изгибаются, то есть имеют слабую кривизну, изменение ориентации магнитных или намагничиваемых частиц также является относительно слабым по поверхности СОЭ. Кроме того, интенсивность магнитного поля быстро уменьшается с увеличением расстояния от магнита, когда используется только один магнит. Это затрудняет получение высокодинамичного и четко определенного признака посредством ориентации магнитных или намагничиваемых частиц и может приводить к визуальным эффектам, при которых наблюдаются размытые кольцевые края.
[0012]  В документе WO 2014/108404 A2 раскрыты слои с оптическим эффектом (СОЭ), содержащие множество магнитно-ориентированных несферических магнитных или намагничиваемых частиц, которые диспергированы в покрытии. Специальный узор магнитной ориентации раскрытых СОЭ обеспечивает для зрителя оптический эффект или впечатление петлеобразного тела, которое перемещается при наклоне СОЭ. Кроме того, в документе WO 2014/108404 A2 раскрыты СОЭ, дополнительно обладающие оптическим эффектом или впечатлением выступа в центральной области петлеобразного тела, причем появление указанного выступа обеспечивается зоной отражения в центральной области, окруженной петлеобразным телом. Раскрытый выступ обеспечивает впечатление трехмерного объекта, такого как полусфера, присутствующего в центральной области, окруженной петлеобразным телом.
[0013] В документе WO 2014/108303 A1 раскрыты слои с оптическим эффектом (СОЭ), содержащие множество магнитно-ориентированных несферических магнитных или намагничиваемых частиц, которые диспергированы в покрытии. Специальный узор магнитной ориентации раскрытых СОЭ обеспечивает для зрителя оптический эффект или впечатление множества уплотненных петлеобразных тел, окружающих одну общую центральную область, причем указанные тела выполняют иллюзорное движение, зависящее от угла обзора. Кроме того, в документе WO 2014/108303 A1 раскрыты СОЭ, дополнительно содержащие выступ, который окружен петлеобразным телом, находящимся в самой глубине, и частично заполняет центральную область, определенную им. Раскрытый выступ обеспечивает иллюзию трехмерного объекта, такого как полусфера, присутствующего в центральной области.
[0014] Существует необходимость в защитных признаках, отображающих привлекающий внимание динамический петлеобразный эффект на подложке, который имеет хорошее качество, может быть легко проверен независимо от ориентации защищаемого документа, массовое изготовление которого при помощи оборудования, доступного для мошенников, является проблематичным и который может быть получен в большом количестве возможных видов и форм.
КРАТКОЕ ОПИСАНИЕ ИЗОБРЕТЕНИЯ
[0015] Соответственно, цель настоящего изобретения заключается в преодолении описанных выше недостатков предшествующего уровня техники.
[0016] Согласно первому аспекту, настоящим изобретением обеспечивается способ получения слоя с оптическим эффектом (СОЭ) на подложке и слоев с оптическим эффектом (СОЭ), полученных из него, при этом указанный способ включает следующие этапы:
а) наносят на поверхность подложки радиационно-отверждаемый состав для покрытия, содержащий несферические магнитные или намагничиваемые частицы пигмента, при этом указанный радиационно-отверждаемый состав для покрытия находится в первом состоянии,
b) воздействуют на радиационно-отверждаемый состав для покрытия магнитным полем магнитного узла, содержащего
i) петлеобразное устройство для генерирования магнитного поля (x30), представляющее собой либо один петлеобразный дипольный магнит, имеющий магнитную ось север-юг, по существу перпендикулярную поверхности подложки, или комбинацию двух или более дипольных магнитов, расположенных в петлеобразной компоновке и имеющих результирующую магнитную ось север-юг, по существу перпендикулярную поверхности подложки, и
ii) устройство для генерирования магнитного поля (x40), представляющее собой либо один стержневой дипольный магнит, имеющий магнитную ось север-юг, по существу параллельную поверхности подложки, либо комбинацию двух или более стержневых дипольных магнитов, имеющих результирующую магнитную ось север-юг, по существу параллельную поверхности подложки,
таким образом, чтобы обеспечить ориентацию по меньшей мере части несферических магнитных или намагничиваемых частиц пигмента, и
c) по меньшей мере частично отверждают радиационно-отверждаемый состав для покрытия из этапа b) во второе состояние, чтобы зафиксировать несферические магнитные или намагничиваемые частицы пигмента в принятых ими положениях и с принятыми ими ориентациями,
при этом слой с оптическим эффектом обеспечивает оптическое впечатление петлеобразного тела, имеющего размер, который изменяется при наклоне слоя с оптическим эффектом.
[0017] Согласно еще одному аспекту, настоящее изобретение обеспечивает слой с оптическим эффектом (СОЭ), полученный согласно способу, описанному выше.
[0018] Согласно еще одному аспекту настоящего изобретения, обеспечивается применение слоя с оптическим эффектом (СОЭ) для защиты защищаемого документа от подделки или мошенничества или для декоративных целей.
[0019] Согласно другому аспекту, настоящее изобретение обеспечивает защищаемый документ или декоративный элемент, или объект, содержащий один или несколько слоев с оптическим эффектом, таких как описанные в настоящем документе.
[0020] Согласно еще одному аспекту, настоящее изобретение обеспечивает магнитный узел для получения описанного в настоящем документе слоя с оптическим эффектом (СОЭ) на описанной в настоящем документе подложке, при этом указанный СОЭ содержит ориентированные несферические магнитные или намагничиваемые частицы пигмента в радиационно-отверждаемом составе для покрытия, при этом магнитный узел содержит:
а) петлеобразное устройство для генерирования магнитного поля (x30), представляющее собой либо один петлеобразный дипольный магнит, имеющий магнитную ось север-юг, по существу перпендикулярную поверхности подложки, или комбинацию двух или более дипольных магнитов, расположенных в петлеобразной компоновке и имеющих результирующую магнитную ось север-юг, по существу перпендикулярную поверхности подложки, и
b) устройство для генерирования магнитного поля (x40), представляющее собой либо один стержневой дипольный магнит, имеющий магнитную ось север-юг, по существу параллельную поверхности подложки, либо комбинацию двух или более стержневых дипольных магнитов, имеющих результирующую магнитную ось север-юг, по существу параллельную поверхности подложки.
[0021] Петлеобразное устройство для генерирования магнитного поля (x30) и устройство для генерирования магнитного поля (x40) могут быть расположены одно на другом.
[0022] Магнитное поле, создаваемое петлеобразным устройством для генерирования магнитного поля (x30), и магнитное поле, создаваемое устройством для генерирования магнитного поля (x40), могут взаимодействовать, так что результирующее магнитное поле магнитного узла может ориентировать несферические магнитные или намагничиваемые частицы пигмента в еще не отвержденном радиационно-отверждаемом составе для покрытия на подложке, которые расположены в магнитном поле магнитного узла, для получения оптического впечатления слоя с оптическим эффектом петлеобразного тела, имеющего размер, который изменяется при наклоне слоя с оптическим эффектом.
[0023] Оптическое впечатление может быть таким, что, когда подложка наклонена в одном направлении от перпендикулярного угла обзора, то кажется увеличение петлеобразного тела, и когда подложка наклонена от перпендикулярного угла обзора в направлении, противоположном первому направлению, то кажется уменьшение петлеобразного тела.
[0024] Согласно другому аспекту, настоящее изобретение обеспечивает применение описанного в настоящем документе магнитного узла для получения описанного в настоящем документе слоя с оптическим эффектом (СОЭ) на описанной в настоящем документе подложке.
[0025] Согласно другому аспекту, настоящее изобретение обеспечивает узел, содержащий вращающийся магнитный цилиндр, содержащий по меньшей мере один описанный в настоящем документе магнитный узел, или планшетное печатающее устройство, содержащее по меньшей мере один описанный в настоящем документе магнитный узел.
[0026] Согласно другому аспекту, настоящее изобретение обеспечивает применение описанного в настоящем документе узла для печати для получения описанного в настоящем документе слоя с оптическим эффектом (СОЭ) на описанной в настоящем документе подложке.
КРАТКОЕ ОПИСАНИЕ ЧЕРТЕЖЕЙ
На фиг. 1А схематично изображен магнитный узел, содержащий петлеобразное устройство (130) для генерирования магнитного поля, в частности кольцеобразный дипольный магнит, и устройство (140) для генерирования магнитного поля, подходящие для получения слоя (110) с оптическим эффектом на подложке (120).
На фиг. 1В показаны изображения СОЭ, полученные посредством применения магнитного узла, изображенного на фиг. 1А, при рассмотрении под разными углами обзора.
На фиг. 2А схематично изображен магнитный узел, содержащий петлеобразное устройство (230) для генерирования магнитного поля по фиг. 1А и петлеобразное устройство (240) для генерирования магнитного поля по фиг. 1А в другой конфигурации, причем указанный магнитный узел подходит для получения слоя с оптическим эффектом (210) на подложке (220).
На фиг. 2В показаны изображения СОЭ, полученного с использованием магнитного узла, изображенного на фиг. 2А, при рассмотрении под разными углами обзора.
На фиг. 3А схематично изображен магнитный узел, содержащий петлеобразное устройство (330) для генерирования магнитного поля, в частности комбинацию трех стержневых дипольных магнитов, расположенных в треугольной петлеобразной компоновке, и устройство (340) для генерирования магнитного поля, подходящее для получения слоя с оптическим эффектом (310) на подложке (320).
На фиг. 3В показаны изображения СОЭ, полученного с использованием магнитного узла, изображенного на фиг. 3A, при рассмотрении под разными углами обзора.
На фиг. 4А схематично изображен магнитный узел, содержащий петлеобразное устройство (430) для генерирования магнитного поля, в частности комбинацию четырех стержневых дипольных магнитов, расположенных в квадратной петлеобразной компоновке, и устройство (440) для генерирования магнитного поля, подходящее для получения слоя с оптическим эффектом (410) на подложке (420).
На фиг. 4В показаны изображения СОЭ, полученного с использованием магнитного узла, изображенного на фиг. 4А, при рассмотрении под разными углами обзора.
ПОДРОБНОЕ ОПИСАНИЕ
Определения
[0027] Для интерпретации значения терминов, используемых в описании и формуле изобретения, следует использовать следующие определения.
[0028] В данном контексте форма единственного числа объекта указывает на один объект или более и необязательно ограничивает объект до единственного числа.
[0029] В данном контексте термин «приблизительно» означает, что указанное количество или величина может иметь конкретное заданное значение или некоторое иное значение в его окрестности. В целом, термин «приблизительно», обозначающий конкретное значение, предназначен для обозначения диапазона в пределах ± 5% этого значения. Например, фраза «приблизительно 100» означает диапазон 100 ± 5, т. е. диапазон от 95 до 105. Как правило, при использовании термина «приблизительно» можно ожидать, что подобные результаты или эффекты в соответствии с изобретением могут быть получены в диапазоне ±5% указанного значения.
[0030] Термин «по существу параллельно» относится к отклонению от параллельной ориентации менее чем на 10°, а термин «по существу перпендикулярно» относится к отклонению от перпендикулярной ориентации не более чем на 10°.
[0031] В данном контексте термин «и/или» означает, что могут присутствовать либо все, либо только один из элементов указанной группы. Например, «A и/или B» должно означать «только A, или только B, или как A, так и B». В случае «только A» этот термин охватывает также возможность отсутствия B, т. е. «только A, но не B».
[0032] Термин «содержащий» в данном контексте предназначен быть не исключающим и неисчерпывающим. Таким образом, например, увлажняющий раствор, содержащий соединение А, может помимо А содержать и другие соединения. Однако, термин «содержащий» охватывает, как его конкретный вариант осуществления, и ограничительные значения «состоящий по существу из» и «состоящий из», так что, например, «увлажняющий раствор, содержащий А, В и необязательно С», может также (по существу) состоять из А и В или (по существу) состоять из А, В и С.
[0033] Термин «состав для покрытия» относится к любому составу, который может создать слой с оптическим эффектом (СОЭ) согласно настоящему изобретению на твердой подложке и который может наноситься предпочтительно, но не исключительно, методом печати. Состав для покрытия содержит по меньшей мере множество несферических магнитных или намагничиваемых частиц пигмента, описанных в данном документе, и связующее вещество.
[0034] Используемый в настоящем документе термин «слой с оптическим эффектом» (СОЭ) обозначает слой, который содержит по меньшей мере множество магнитно-ориентированных несферических магнитных или намагничиваемых частиц и связующее вещество, причем ориентация несферических магнитных или намагничиваемых частиц зафиксирована или заморожена (зафиксирована/заморожена) внутри связующего вещества.
[0035] Термин «отверждение» используется для обозначения процесса, в котором повышенная вязкость состава для покрытия реагирует на стимулирование для превращения материала в состояние, то есть затвердевшее или твердое состояние, где несферические магнитные или намагничиваемые частицы пигмента фиксируются/замораживаются в их текущих положениях и ориентациях и больше не могут перемещаться и вращаться.
[0036] Если в настоящем описании ссылаются на «предпочтительные» варианты осуществления/признаки, то комбинации этих «предпочтительных» вариантов осуществления/признаков также должны считаться раскрытыми, если эта комбинация «предпочтительных» вариантов осуществления/признаков является технически обоснованной.
[0037] Используемое в настоящем документе выражение «по меньшей мере» означает один или несколько, например, один или два, или три.
[0038] Выражение «защищаемый документ» относится к документу, который обычно защищен от подделки или мошенничества по меньшей мере одним защитным элементом. Примеры защищаемых документов включают, без ограничения, ценные документы и ценные коммерческие товары.
[0039] Термин «защитный признак» используется для обозначения изображения, узора или графического элемента, который может использоваться в целях аутентификации.
[0040] Термин «петлеобразное тело» означает, что несферические магнитные или намагничиваемые частицы предусмотрены таким образом, что СОЭ обеспечивает зрителя визуальным впечатлением замкнутого тела, которое повторно объединяется с самим собой, образуя замкнутое петлеобразное тело, окружающее один центральный темный участок. «Петлеобразное тело» может иметь круглую, овальную, эллипсоидную, квадратную, треугольную, прямоугольную или любую многоугольную форму. Примеры петлеобразных форм включают кольцо или круг, прямоугольник или квадрат (с закругленными углами или без них), треугольник (с закругленными углами или без них), (правильный или неправильный) пятиугольник (с закругленными углами или без них), (правильный или неправильный) шестиугольник (с закругленными углами или без них), (правильный или неправильный) семиугольник (с закругленными углами или без них), (правильный или неправильный) восьмиугольник (с закругленными углами или без них), любую многоугольную форму (с закругленными углами или без них) и т.д. Согласно настоящему изобретению, оптическое впечатление петлеобразного тела образовано ориентацией несферических магнитных или намагничиваемых частиц.
[0041] Настоящее изобретение обеспечивает способы для получения слоя с оптическим эффектом (СОЭ) на подложке и слоев с оптическим эффектом (СОЭ), полученных из него, при этом указанные способы содержат этап, на котором наносят на поверхность подложки радиационно-отверждаемый состав для покрытия, содержащий несферические магнитные или намагничиваемые частицы пигмента, при этом указанный радиационно-отверждаемый состав для покрытия находится в первом состоянии. Полученные таким образом слои с оптическим эффектом (СОЭ) обеспечивают оптическое впечатление петлеобразного тела, имеющего размер, который изменяется при наклоне подложки, содержащей слой с оптическим эффектом.
[0042] Этап нанесения а), описанный в настоящем документе, предпочтительно выполняется посредством процесса печати, предпочтительно выбранным из группы, состоящей из трафаретной печати, ротационной глубокой печати, флексографической печати, струйной печати и глубокой печати (также упоминаемой в данной области техники как гравировальная печать на медных формах и гравировальная печать на стальных штампах), более предпочтительно выбранным из группы, состоящей из трафаретной печати, ротационной глубокой печати и флексографической печати.
[0043] После или частично одновременно, или одновременно с нанесением описанного в настоящем документе радиационно-отверждаемого состава для покрытия на поверхность описанной в настоящем документе подложки, по меньшей мере часть несферических магнитных или намагничиваемых частиц пигмента ориентируется посредством воздействия на радиационно-отверждаемый состав для покрытия магнитным полем магнитного узла, чтобы выровнять по меньшей мере часть несферических магнитных или намагничиваемых частиц пигмента вдоль линий магнитного поля, генерируемого магнитным узлом.
[0044] После или частично одновременно с этапами ориентации/выравнивания по меньшей мере части несферических магнитных или намагничиваемых частиц пигмента за счет воздействия описанным в настоящем документе магнитным полем фиксируется или замораживается ориентация несферических магнитных или намагничиваемых частиц пигмента. Следует отметить, что радиационно-отверждаемый состав для покрытия должен находиться в первом состоянии, то есть в жидком или пастообразном состоянии, в котором радиационно-отверждаемый состав является влажным или достаточно мягким, чтобы несферические магнитные или намагничиваемые частицы пигмента, диспергированные в радиационно-отверждаемом составе для покрытия, свободно перемещались, вращались и/или ориентировались под воздействием магнитного поля, и во втором отвержденном (например, твердом) состоянии, в котором несферические магнитные или намагничиваемые частицы пигмента являются зафиксированными или замороженными в своих соответствующих положениях и ориентациях.
[0045] Следовательно, описанные в настоящем документе способы получения слоя с оптическим эффектом (СОЭ) на подложке включают этап с) по меньшей мере частичного отверждения радиационно-отверждаемого состава для покрытия из этапа b) во второе состояние, чтобы зафиксировать несферические магнитные или намагничиваемые частиц пигмента в принятых ими положениях и с принятыми ими ориентациями. Этап по меньшей мере частичного отверждения радиационно-отверждаемого состава для покрытия может быть осуществлен после или частично одновременно с этапом ориентации/выравнивания по меньшей мере части несферических магнитных или намагничиваемых частиц пигмента за счет применения описанного в настоящем документе магнитного поля (этап b)). Предпочтительно, этап по меньшей мере частичного отверждения радиационно-отверждаемого состава для покрытия выполняется частично одновременно с этапом ориентации/выравнивания по меньшей мере части несферических магнитных или намагничиваемых частиц пигмента за счет применения описанного в настоящем документе магнитного поля (этап b)). Под «частично одновременно» подразумевается, что оба этапа частично выполняются одновременно, то есть время выполнения каждого из этапов частично пересекается. В контексте, описанном в настоящем документе, когда отверждение выполняется частично одновременно с этапом ориентации b), следует понимать, что отверждение становится эффективным после ориентации, так что частицы пигмента ориентируются перед полным или частичным затвердеванием СОЭ.
[0046] Первое и второе состояния радиационно-отверждаемого состава для покрытия обеспечиваются посредством использования определенного типа радиационно-отверждаемого состава для покрытия. Например, компоненты радиационно-отверждаемого состава для покрытия, отличные от несферических магнитных или намагничиваемых частиц пигмента, могут иметь форму чернила или радиационно-отверждаемого состава для покрытия, такого как те, которые используются в защитных целях, например, для печати банкнот. Вышеупомянутые первое и второе состояния обеспечиваются посредством применения материала, вязкость которого увеличивается в ответ на воздействие электромагнитного излучения. То есть, когда жидкий связующий материал отверждается или затвердевает, указанный связующий материал приобретает второе состояние, где несферические магнитные или намагничиваемые частицы пигмента фиксируются в своих текущих положениях и ориентациях и больше не могут перемещаться и вращаться внутри связующего материала.
[0047] Как известно специалистам в данной области техники, ингредиенты, входящие в радиационно-отверждаемый состав для покрытия, который наносят на поверхность, такую как подложка, и физические свойства указанного радиационно-отверждаемого состава для покрытия должны соответствовать требованиям процесса, используемого для переноса радиационно-отверждаемого состава для покрытия на поверхность подложки. Следовательно, связующий материал, содержащийся в радиационно-отверждаемом составе для покрытия, описанном в настоящем документе, обычно выбирают среди известных в данной области техники и зависит от способа нанесения покрытия или печати, применяемого для нанесения радиационно-отверждаемого состава для покрытия и выбранного процесса радиационного отверждения.
[0048] В описанных в настоящем документе слоях с оптическим эффектом (СОЭ) несферические магнитные или намагничиваемые частицы пигмента диспергированы в радиационно-отверждаемом составе для покрытия, содержащем отвержденный связующий материал, который фиксирует/замораживает ориентацию несферических магнитных или намагничиваемых пигментных частиц. Отвержденный связующий материал по меньшей мере частично пропускает электромагнитное излучение с диапазона длин волн от 200 нм до 2500 нм. Таким образом, связующий материал, по меньшей мере в отвержденном или твердом состоянии (также называемом в настоящем документе вторым состоянием), является по меньшей мере проницаемым для электромагнитного излучения с диапазоном длины волн от 200 до 2500 нм, то есть в диапазоне длины волн, который обычно называют «оптическим спектром» и который содержит инфракрасные, видимые и ультрафиолетовые части электромагнитного спектра, так что частицы, содержащиеся в связующем материале в отвержденном или твердом состоянии, и их отражательная способность, зависимая от ориентации, могут восприниматься через связующий материал. Отвержденный связующий материал предпочтительно является по меньшей мере частично проницаемым для электромагнитного излучения с диапазоном длины волны от 200 до 800 нм, более предпочтительно от 400 нм до 700 нм. В настоящем документе термин «проницаемый» означает, что пропускание электромагнитного излучения через слой в 20 мкм отвержденного связующего материала, присутствующего в СОЭ (не включая пластинчатые магнитные или намагничиваемые частицы пигмента, но все другие необязательные компоненты СОЭ, в случае если такие компоненты присутствуют) составляет по меньшей мере 50%, более предпочтительно по меньшей мере 60%, еще более предпочтительно по меньшей мере 70%, для соответствующей длины волны. Это можно определить, например, посредством измерения коэффициента пропускания тестового образца отвержденного связующего материала (не считая пластинчатых магнитных или намагничиваемых частиц пигмента) в соответствии с широко известными методами тестирования, например, DIN 5036-3 (1979-11). Если СОЭ служит в качестве скрытого защитного признака, то, как правило, необходимы технические средства для обнаружения (полного) оптического эффекта, создаваемого СОЭ, при соответствующих условиях освещения, содержащих выбранную невидимую длину волны; причем для указанного обнаружения требуется, чтобы длина волны падающего излучения была выбрана вне видимого диапазона, например, в ближнем УФ-диапазоне. В этом случае предпочтительно, чтобы СОЭ содержал люминесцентные частицы пигмента, которые проявляют люминесценцию в ответ на выбранную длину волны вне видимого спектра, содержащегося в падающем излучении. Инфракрасная, видимая и ультрафиолетовая части электромагнитного спектра приблизительно соответствуют диапазонам длин волн 700–2500 нм, 400–700 нм и 200–400 нм соответственно.
[0049] Как упоминалось выше, радиационно-отверждаемый состав для покрытия, описанный в настоящем документе, зависит от способа нанесения покрытия или печати, применяемого для нанесения указанного радиационно-отверждаемого состава для покрытия, и выбранного способа отверждения. Предпочтительно, чтобы отверждение радиационно-отверждаемого состава для покрытия включало химическую реакцию, которая не обратима посредством простого повышения температуры (например, до 80°C), которое может возникать во время общепринятого использования изделия, содержащего СОЭ, описанный в настоящем документе. Термин «отверждение» или «отверждаемый» относится к способам, включающим химическую реакцию, сшивание или полимеризацию по меньшей мере одного компонента в нанесенном радиационно-отверждаемом составе для покрытия таким образом, что он превращается в полимерный материал, имеющий больший молекулярный вес, чем исходные вещества. Радиационное отверждение преимущественно приводит к мгновенному увеличению вязкости радиационно-отверждаемого состава для покрытия после воздействия излучения для отверждения, что предотвращает дальнейшее перемещение частиц пигмента и, следовательно, любую потерю информации после этапа магнитной ориентации. Предпочтительно, этап отверждения (этап с)) проводят посредством радиационного отверждения, включая отверждение под воздействием УФ- и видимого излучения или отверждение под воздействием излучения электронного луча, более предпочтительно посредством отверждения под воздействием УФ- и видимого излучения.
[0050] Следовательно, подходящие радиационно-отверждаемые составы для покрытия для настоящего изобретения включают радиационно-отверждаемые составы, которые могут отверждаться под воздействием УФ- и видимого светового излучения (далее – «отверждаемый под воздействием УФ- и видимого излучения») или электроннолучевого излучения (далее – «ЭЛ»). Радиационно-отверждаемые составы известны в данной области техники, и информацию о них можно найти в стандартных пособиях, таких как серия «Chemistry & Technology of UV & EB Formulation for Coatings, Inks & Paints», Volume IV, Formulation, by C. Lowe, G. Webster, S. Kessel and I. McDonald, 1996 by John Wiley & Sons in association with SITA Technology Limited. Согласно одному особенно предпочтительному варианту осуществления настоящего изобретения, радиационно-отверждаемый состав для покрытия, описанный в настоящем документе, представляет собой состав для покрытия, отверждаемый под воздействием УФ- и видимого излучения.
[0051] Предпочтительно, отверждаемый под воздействием УФ- и видимого излучения состав для покрытия содержит одно или несколько соединений, выбранных из группы, состоящей из радикально-отверждаемых соединений и катионно-отверждаемых соединений. Отверждаемый под воздействием УФ- и видимого излучения состав для покрытия, описанный в данном документе, может быть гибридной системой и содержать смесь одного или более катионно-отверждаемых соединений и одно или более радикально-отверждаемых соединений. Катионно-отверждаемые соединения отверждаются по катионным механизмам, как правило, включающим активирование излучением одного или более фотоинициаторов, высвобождающих катионные частицы, такие как кислоты, которые в свою очередь инициируют отверждение посредством реакции и/или сшивания мономеров и/или олигомеров для затвердевания состава для покрытия. Радикально-отверждаемые соединения отверждаются по свободно-радикальным механизмам, как правило, включающим активирование излучением одного или более фотоинициаторов, таким образом генерируя радикалы, которые в свою очередь приводят к полимеризации для затвердевания состава для покрытия. В зависимости от мономеров, олигомеров или преполимеров, используемых для получения связующего вещества, содержащегося в отверждаемых под воздействием УФ- и видимого излучения составах для покрытия, описанных в данном документе, могут быть использованы различные фотоинициаторы. Подходящие примеры фотоинициаторов из свободных радикалов известны специалистам в данной области техники и включают без ограничения ацетофеноны, бензофеноны, бензилдиметилкетоны, альфа-аминокетоны, альфа-гидроксикетоны, фосфиноксиды и производные фосфиноксида, а также смеси двух или более из них. Подходящие примеры катионных фотоинициаторов известны специалистам в данной области техники и включают без ограничения ониевые соли, такие как органические соли иодония (например, диариловые соли иодония), оксоний (например, соли триарилоксония) и сульфониевые соли (например, триарилсульфониевые соли), а также смеси двух или более из них. Другие примеры полезных фотоинициаторов могут быть найдены в стандартных научных пособиях, таких как «Chemistry & Technology of UV & EB Formulation for Coatings, Inks & Paints», Volume III, «Photoinitiators for Free Radical Cationic and Anionic Polymerization», 2nd edition, by J. V. Crivello & K. Dietliker, edited by G. Bradley and published in 1998 by John Wiley & Sons in association with SITA Technology Limited. Также преимущественным является включение сенсибилизатора вместе с одним или более фотоинициаторами для достижения эффективного отверждения. Типичные примеры подходящих фотосенсибилизаторов включают без ограничения изопропилтиоксантон (ITX), 1-хлор-2-пропокси-тиоксантон (CPTX), 2-хлор-тиоксантон (CTX) и 2,4-диэтил-тиоксантон (DETX) и смеси двух или более из них. Один или более фотоинициаторов, содержащихся в отверждаемых под воздействием УФ- и видимого излучения составах для покрытия, предпочтительно присутствуют в общем количестве от приблизительно 0,1 вес. % до приблизительно 20 вес. %, более предпочтительно от приблизительно 1 вес. % до приблизительно 15 вес. %, при этом весовые проценты основаны на общем весе отверждаемых под воздействием УФ- и видимого излучения составов для покрытия.
[0052] Радиационно-отверждаемый состав для покрытия, описанный в данном документе, может дополнительно содержать одно или более маркерных веществ или маркеров и/или один или более машиночитаемых материалов, выбранных из группы, состоящей из магнитных материалов (отличных от пластинчатых магнитных или намагничиваемых частиц пигмента, описанных в данном документе), люминесцентных материалов, электропроводных материалов и материалов, поглощающих инфракрасное излучение. В данном контексте термин «машиночитаемый материал» относится к материалу, проявляющему по меньшей мере одно отличительное свойство, не воспринимаемое невооруженным глазом, и которое может содержаться в слое, чтобы тем самым предоставлять способ аутентификации указанного слоя или изделия, содержащего указанный слой, с использованием конкретного оборудования для его аутентификации.
[0053] Радиационно-отверждаемый состав для покрытия, описанный в данном документе, может дополнительно содержать один или более красящих компонентов, выбранных из группы, состоящей из органических частиц пигмента, неорганических частиц пигмента и органических красителей, и/или одну или более добавок. Последние включают без ограничения соединения и материалы, используемые для корректирования физических, реологических и химических параметров радиационно-отверждаемого состава для покрытия, таких как вязкость (например, растворители и поверхностно-активные вещества), консистенция (например, противоосаждающие вещества, наполнители и пластификаторы), пенообразующие свойства (например, противопенные вещества), смазочные свойства (воски, масла), стойкость к УФ-облучению (фотостабилизаторы), адгезионные свойства, антистатические свойства, устойчивость при хранении (ингибиторы полимеризации) и т.д. Добавки, описанные в настоящем документе, могут присутствовать в составе для покрытия в количествах и формах, известных в области техники, к которой относится изобретение, в том числе так называемые наноматериалы, у которых по меньшей мере один из размеров добавки находится в пределах 1–1000 нм.
[0054] Описанный в настоящем документе радиационно-отверждаемый состав для покрытия содержит несферические магнитные или намагничиваемые частицы пигмента, описанные в настоящем документе. Предпочтительно, несферические магнитные или намагничиваемые частицы пигмента присутствуют в количестве от приблизительно 2 вес. % до приблизительно 40 вес. %, более предпочтительно от приблизительно 4 вес. % до приблизительно 30 вес. %, весовые проценты основаны на общем весе радиационно-отверждаемого состава для покрытия, содержащего связующий материал, несферические магнитные или намагничиваемые частицы пигмента и другие факультативные компоненты состава для покрытия.
[0055] Несферические магнитные или намагничиваемые частицы пигмента, описанные в настоящем документе, определены как обладающие из-за своей несферической формы анизотропной отражательной способностью в отношении падающего электромагнитного излучения, для которого затвердевший связующий материал по меньшей мере частично прозрачен. В данном контексте термин «анизотропная отражательная способность» означает, что доля падающего излучения под первым углом, отраженного частицей в некотором направлении (наблюдения) (второй угол), зависит от ориентации частиц пигмента, т. е. что изменение ориентации частицы в отношении первого угла может привести к разной величине отражения в направлении наблюдения. Предпочтительно, несферические магнитные или намагничиваемые частицы пигмента, описанные в данном документе, обладают анизотропной отражательной способностью в отношении падающего электромагнитного излучения в некоторых частях или во всем диапазоне длин волн от приблизительно 200 до приблизительно 2500 нм, более предпочтительно от приблизительно 400 до приблизительно 700 нм, и при этом изменение ориентации частицы приводит к изменению отражения этой частицей в определенном направлении. Как известно специалисту в области техники, несферические магнитные или намагничиваемые частицы пигмента, описанные в данном документе, отличаются от традиционных пигментов; указанные традиционные частицы пигмента отображают один и тот же цвет для всех углов обзора, тогда как несферические магнитные или намагничиваемые частицы пигмента, описанные в данном документе, демонстрируют анизотропную отражательную способность, как описано выше.
[0056] Несферические магнитные или намагничиваемые частицы пигмента предпочтительно представляют собой удлиненные или сплюснутые эллипсовидные, пластинчатые или игольчатые частицы, или смесь двух или более из них, и более предпочтительно пластинчатые частицы.
2
3
3
4
2
2
4
2
4
12
19
3
3
2
4
3
[0057] Подходящие примеры несферических магнитных или намагничиваемых частиц пигмента, описанные в данном документе, включают без ограничения частицы пигмента, содержащие магнитный металл, выбранный из группы, состоящей из кобальта (Co), железа (Fe), гадолиния (Gd) и никеля (Ni); магнитный сплав железа, марганца, кобальта, никеля или смеси двух или более из них; магнитный оксид хрома, марганца, кобальта, железа, никеля или смеси двух или более из них; или смесь двух или более из них. Термин «магнитный» в отношении металлов, сплавов и оксидов относится к ферромагнитным или ферримагнитным металлам, сплавам и оксидам. Магнитные оксиды хрома, марганца, кобальта, железа, никеля или смеси двух или более из них могут быть чистыми или смешанными оксидами. Примеры магнитных оксидов включают без ограничения оксиды железа, такие как гематит (FeO), магнетит (FeO), диоксид хрома (CrO), магнитные ферриты (MFeO), магнитные шпинели (MRO), магнитные гексаферриты (MFeO), магнитные ортоферриты (RFeO), магнитные гранаты MR(AO), где M означает двухвалентный металл, R означает трехвалентный металл, и A означает четырехвалентный металл.
2
2
2
2
3
2
[0058] Примеры несферических магнитных или намагничиваемых частиц пигмента, описанных в данном документе, включают без ограничения частицы пигмента, содержащие магнитный слой M, изготовленный из одного или более из магнитного металла, такого как кобальт (Co), железо (Fe), гадолиний (Gd) или никель (Ni); и магнитного сплава железа, кобальта или никеля, при этом указанные пластинчатые магнитные или намагничиваемые частицы пигмента могут представлять собой многослойные структуры, содержащие один или более дополнительных слоев. Предпочтительно, один или более дополнительных слоев представляют собой слои A, изготовленные независимо из одного или более компонентов, выбранных из группы, состоящей из фторидов металла, таких как фторид магния (MgF), оксида кремния (SiO), диоксида кремния (SiO), оксида титана (TiO), сульфид цинка (ZnS) и оксида алюминия (AlO), более предпочтительно диоксида кремния (SiO); или слои B, изготовленные независимо из одного или более компонентов, выбранных из группы, состоящей из металлов и сплавов металлов, предпочтительно выбранных из группы, состоящей из отражающих металлов и отражающих сплавов металлов, и более предпочтительно выбранных из группы, состоящей из алюминия (Al), хрома (Cr) и никеля (Ni), и наиболее предпочтительно алюминия (Al); или комбинацию одного или более слоев A, таких как слои, описанные выше, и одного или более слоев B, таких как слои, описанные выше. Типичные примеры пластинчатых магнитных или намагничиваемых частиц пигмента, представляющих собой описанные выше многослойные структуры, включают без ограничений многослойные структуры A/M, многослойные структуры A/M/A, многослойные структуры A/M/B, многослойные структуры A/B/M/A, многослойные структуры A/B/M/B, многослойные структуры A/B/M/B/A, многослойные структуры B/M, многослойные структуры B/M/B, многослойные структуры B/A/M/A, многослойные структуры В/A/M/B, многослойные структуры B/A/M/B/A/, в которых слои A, магнитные слои M и слои B выбраны из слоев, описанных выше.
[0059] По меньшей мере часть несферических магнитных или намагничиваемых частиц пигмента, описанных в настоящем документе, может состоять из несферических магнитных или намагничиваемых частиц оптически изменяющегося пигмента и/или несферических магнитных или намагничиваемых частиц пигмента, не имеющего оптически изменяющихся свойств. Предпочтительно, по меньшей мере часть несферических магнитных или намагничиваемых частиц пигмента, описанных в настоящем документе, состоит из несферических магнитных или намагничиваемых частиц оптически изменяющегося пигмента. В дополнение к видимой защите, обеспечиваемой цветоизменяющим свойством несферических магнитных или намагничиваемых частиц оптически изменяющегося пигмента, которое позволяет легко обнаруживать, распознавать и/или отличать изделие или защищаемый документ, на котором нанесена краска, радиационно-отверждаемый состав для покрытия, покрытие или слой, содержащие несферические магнитные или намагничиваемые частицы оптически изменяющегося пигмента, описанные в данном документе, от их возможных подделок, используя невооруженные органы чувств человека, при этом оптические свойства пластинчатых магнитных или намагничиваемых частиц оптически изменяющегося пигмента также могут быть использованы в качестве машиночитаемого инструмента для распознавания СОЭ. Таким образом, оптические свойства несферических магнитных или намагничиваемых частиц оптически изменяющегося пигмента могут одновременно использоваться в качестве скрытого или видимого защитного элемента в процессе аутентификации, в котором анализируются оптические (например, спектральные) свойства частиц пигмента. Применение несферических магнитных или намагничиваемых частиц оптически изменяющегося пигмента в радиационно-отверждаемых составах для покрытия для получения СОЭ повышает значимость СОЭ как признака защиты в применениях для защищаемых документов, так как такие материалы (т.е. несферические магнитные или намагничиваемые частицы оптически изменяющегося пигмента) предназначены для полиграфии защищаемых документов и недоступны для коммерческого использования.
[0060] Кроме того, благодаря своим магнитным характеристикам, несферические магнитные или намагничиваемые частицы пигмента, описанные в данном документе, являются машиночитаемыми, и в силу этого радиационно-отверждаемые составы для покрытия, содержащие эти частицы пигмента, могут быть обнаружены, например, с помощью специальных магнитных детекторов. Следовательно, радиационно-отверждаемые составы для покрытия, содержащие несферические магнитные или намагничиваемые частицы пигмента, описанные в данном документе, могут быть применены в качестве скрытого или полускрытого элемента защиты (инструмента аутентификации) для защищаемых документов.
[0061]  Как уже отмечалось, предпочтительно, по меньшей мере часть несферических магнитных или намагничиваемых частиц пигмента образована несферическими магнитными или намагничиваемыми частицами оптически изменяющегося пигмента. Они более предпочтительно могут быть выбраны из группы, состоящей из несферических магнитных частиц тонкопленочного интерференционного пигмента, несферических магнитных частиц холестерического жидкокристаллического пигмента, несферических частиц интерференционного пигмента с покрытием, содержащих магнитный материал, и смеси двух или более из них.
[0062] Магнитные частицы тонкопленочного интерференционного пигмента известны специалистам в области техники, к которой относится изобретение, и раскрыты, например, в документах US 4,838,648, WO 2002/073250 A2, EP 0 686 675 B1, WO 2003/000801 A2, US 6,838,166, WO 2007/131833 A1, EP 2 402 401 A1 и в документах, указанных в них. Предпочтительно, магнитные частицы тонкопленочного интерференционного пигмента представляют собой частицы пигмента, имеющие пятислойную структуру Фабри-Перо, и/или частицы пигмента, имеющие шестислойную структуру Фабри-Перо, и/или частицы пигмента, имеющие семислойную структуру Фабри-Перо.
[0063] Предпочтительные пятислойные структуры Фабри-Перо состоят из многослойных структур поглотитель/диэлектрик/отражатель/диэлектрик/поглотитель, при этом отражатель и/или поглотитель являются также магнитным слоем, предпочтительно отражатель и/или поглотитель являются магнитным слоем, содержащим никель, железо и/или кобальт, и/или магнитным сплавом, содержащим никель, железо и/или кобальт, и/или магнитным оксидом, содержащий никель (Ni), железо (Fe) и/или кобальт (Co).
[0064] Предпочтительные шестислойные структуры Фабри-Перо состоят из многослойных структур поглотитель/диэлектрик/отражатель/магнитный материал/диэлектрик/поглотитель.
[0065] Предпочтительные семислойные структуры Фабри-Перо состоят из многослойных структур поглотитель/диэлектрик/отражатель/магнитный материал/отражатель/диэлектрик/поглотитель, таких как описанные в документе US 4,838,648.
2
3
3
3
3
6
3
3
2
2
2
2
2
3
2
2
2
2
2
[0066] Предпочтительно, слои отражателя, описанные в данном документе, независимо изготовлены из одного или более компонентов, выбранных из группы, состоящей из металлов и сплавов металлов, предпочтительно выбранных из группы, состоящей из отражающих металлов и отражающих сплавов металлов, более предпочтительно выбранных из группы, состоящей из алюминия (Al), серебра (Ag), меди (Cu), золота (Au), платины (Pt), олова (Sn), титана (Ti), палладия (Pd), родия (Rh), ниобия (Nb), хрома (Cr), никеля (Ni) и их сплавов, еще более предпочтительно выбранных из группы, состоящей из алюминия (Al), хрома (Cr), никеля (Ni) и их сплавов, и наиболее предпочтительно алюминия (Al). Предпочтительно, слои диэлектрика независимо выполнены из одного или более компонентов, выбранных из группы, состоящей из фторидов металла таких как фторид магния (MgF), фторид алюминия (AlF), фторид церия (CeF), фторид лантана (LaF), фториды натрия-алюминия (например NaAlF), фторид неодима (NdF), фторид самария (SmF), фторид бария (BaF), фторид кальция (CaF), фторид лития (LiF), и оксидов металлов, таких как оксид кремния (SiO), диоксид кремния (SiO), оксид титана (TiO), оксид алюминия (AlO), более предпочтительно выбранного из группы, состоящей из фторида магния (MgF) и диоксида кремния (SiO) и еще более предпочтительно фторида магния (MgF). Предпочтительно, слои поглотителя независимо выполнены из одного или более компонентов, выбранных из группы, состоящей из алюминия (Al), серебра (Ag), меди (Cu), палладия (Pd), платины (Pt), титана (Ti), ванадия (V), железа (Fe), олова (Sn), вольфрама (W), молибдена (Mo), родия (Rh), ниобия (Nb), хрома (Cr), никеля (Ni), оксидов этих металлов, сульфидов этих металлов, карбидов этих металлов и сплавов этих металлов, более предпочтительно выбранных из группы, состоящей из хрома (Cr), никеля (Ni), оксидов этих металлов и сплавов этих металлов, и еще более предпочтительно выбранных из группы, состоящей из хрома (Cr), никеля (Ni) и сплавов этих металлов. Предпочтительно, магнитный слой содержит никель (Ni), железо (Fe) и/или кобальт (Co); и/или магнитный сплав, содержащий никель (Ni), железо (Fe) и/или кобальт (Co); и/или магнитный оксид, содержащий никель (Ni), железо (Fe) и/или кобальт (Co). Когда магнитные частицы тонкопленочного интерференционного пигмента, содержащие семислойную структуру Фабри-Перо, являются предпочтительными, магнитные частицы тонкопленочного интерференционного пигмента особенно предпочтительно содержат семислойную структуру Фабри-Перо поглотитель/диэлектрик/отражатель/магнитный материал/отражатель/диэлектрик/поглотитель, состоящую из многослойной структуры Cr/MgF/Al/Ni/Al/MgF/Cr, где M - магнитный слой, содержащий никель (Ni), железо (Fe) и/или кобальт (Co); и/или магнитный сплав, содержащий никель (Ni), железо (Fe) и/или кобальт (Co); и/или магнитный оксид, содержащий никель (Ni), железо (Fe) и/или кобальт (Co).
[0067] Магнитные частицы тонкопленочного интерференционного пигмента, описанные в данном документе, могут представлять собой многослойные частицы пигмента, которые считаются безопасными для здоровья человека и окружающей среды и выполнены на основе, например, пятислойных структур Фабри-Перо, шестислойных структур Фабри-Перо и семислойных структур Фабри-Перо, при этом указанные частицы пигмента содержат один или более магнитных слоев, содержащих магнитный сплав, имеющий по существу безникелевый состав, содержащий от приблизительно 40 вес. % до приблизительно 90 вес. % железа, от приблизительно 10 вес. % до приблизительно 50 вес. % хрома и от приблизительно 0 вес. % до приблизительно 30 вес. % алюминия. Типичные примеры многослойных частиц пигмента, которые считаются безопасными для здоровья человека и окружающей среды, можно найти в документе EP 2402401 A1, который полностью включен в данный документ посредством ссылки.
[0068] Магнитные частицы тонкопленочного интерференционного пигмента, описанные в настоящем документе, как правило, получают обычным осаждением разных требуемых слоев на полотно. После осаждения требуемого числа слоев, например, посредством физического осаждения из паровой фазы (PVD), химического осаждения из паровой фазы (CVD) или электролитического осаждения, набор слоев удаляют с полотна либо растворением разделительного слоя в подходящем растворителе, либо сдиранием материала с полотна. Полученный таким образом материал затем разбивают на пластинчатые частицы пигмента, которые должны быть дополнительно обработаны посредством дробления, помола (такого как, например, процессы размола на струйной мельнице) или любого подходящего способа, предназначенного для получения частиц пигмента требуемого размера. Полученный в результате продукт состоит из пластинчатых частиц пигмента с рваными краями, неправильными формами и разными соотношениями геометрических размеров. Дополнительную информацию о приготовлении подходящих пластинчатых магнитных частиц тонкопленочного интерференционного пигмента можно найти, например, в документе EP 1710756 A1 и EP 1666546 A1, которые включены в данный документ посредством ссылки.
1
2
1
2
1
2
[0069] Подходящие магнитные частицы холестерического жидкокристаллического пигмента, проявляющего оптически изменяющиеся характеристики, включают без ограничения магнитные частицы однослойного холестерического жидкокристаллического пигмента и магнитные частицы многослойного холестерического жидкокристаллического пигмента. Эти частицы пигмента раскрыты, например, в документах WO 2006/063926 A1, US 6,582,781 и US 6,531,221. В документе WO 2006/063926 A1 раскрыты монослои и частицы пигмента, полученные из них, с высокими свойствами яркости и цветоизменяющими свойствами с дополнительными особенными свойствами, такими как намагничиваемость. Раскрытые монослои и частицы пигмента, полученные из них измельчением указанных монослоев, содержат объемно сшитую холестерическую жидкокристаллическую смесь и магнитные наночастицы. В документах US 6,582,781 и US 6,410,130 раскрыты частицы холестерического многослойного пигмента, содержащие последовательность A/B/A, в которой A и A могут быть идентичными или разными, и каждый содержит по меньшей мере один холестерический слой, а B – промежуточный слой, поглощающий весь свет или некоторую часть света, пропускаемого слоями A и A, и который придает указанному промежуточному слою магнитные свойства. В документе US 6 531 221 раскрыты пластинчатые частицы холестерического многослойного пигмента, содержащие последовательность A/B и, факультативно, C, где A и C – поглощающие слои, содержащие частицы пигмента, придающие магнитные свойства, и B – холестерический слой.
2
2
3
2
[0070] Подходящие интерференционные пигменты с покрытием, содержащие один или более магнитных материалов, включают без ограничения структуры, состоящие из подложки, выбранной из группы, состоящей из сердечника, покрытого одним или более слоями, при этом по меньшей мере один из сердечника или одного или более слоев имеет магнитные свойства. Например, подходящие интерференционные пигменты с покрытием содержат сердечник, изготовленный из магнитного материала, такого как описанные выше, причем указанный сердечник покрыт одним или более слоями, изготовленными из одного или более оксидов металла, или они имеют структуру, состоящую из сердечника, изготовленного из синтетических или натуральных слюд, слоистых силикатов (например, талька, каолина и серицита), стекла (например, боросиликатов), диоксидов кремния (SiO), оксидов алюминия (AlO), оксидов титана (TiO), графитов и смесей двух или более из них. Более того, могут присутствовать один или более дополнительных слоев, таких как окрашивающие слои.
[0071] Поверхность несферических магнитных или намагничиваемых частиц пигмента, описанных в данном документе, может быть обработана с тем, чтобы защищать их от какого-либо повреждения, которое может возникать в радиационно-отверждаемом составе для покрытия, и/или облегчать их вхождение в состав для покрытия; как правило, могут быть использованы материалы, препятствующие коррозии и/или смачивающие вещества.
[0072] Согласно одному варианту осуществления настоящего изобретения и при условии, что несферические магнитные или намагничиваемые частицы пигмента являются пластинчатыми частицами пигмента, способ получения слоя с оптическим эффектом, описанного в настоящем документе, дополнительно включает этап воздействия на радиационно-отверждаемый состав для покрытия, описанный в настоящем документе, динамическим магнитным полем первого устройства для генерирования магнитного поля, чтобы двухосно ориентировать по меньшей мере часть пластинчатых магнитных или намагничиваемых частиц пигмента, причем указанный этап выполняют после этапа а) и перед этапом b). Способы, включающие такой этап воздействия на состав для покрытия динамическим магнитным полем первого устройства для генерирования магнитного поля, чтобы двухосно ориентировать по меньшей мере часть пластинчатых магнитных или намагничиваемых частиц пигмента перед этапом дальнейшего воздействия на состав для покрытия вторым устройством для генерирования магнитного поля, в частности, магнитным полем описанного в данном документе магнитного узла, описаны в документе WO 2015/086257 A1. После воздействия на радиационно-отверждаемый состав для покрытия динамическим магнитным полем первого устройства для генерирования магнитного поля, описанного в настоящем документе, и в то время как радиационно-отверждаемый состав для покрытия остается влажным или достаточно мягким, чтобы пластинчатые магнитные или намагничиваемые частицы пигмента могли быть далее перемещены и повернуты, пластинчатые магнитные или намагничиваемые частицы пигмента далее переориентируются с использованием магнитного поля магнитного узла, описанного в настоящем документе.
[0073] Проведение двухосной ориентации означает, что пластинчатые магнитные или намагничиваемые частицы пигмента ориентируются так, что их две основные оси ограничены. То есть, каждая пластинчатая магнитная или намагничиваемая частица пигмента может считаться имеющей большую ось в плоскости частицы пигмента и ортогональную малую ось в плоскости частицы пигмента. Каждая большая и малая оси пластинчатых магнитных или намагничиваемых частиц пигмента ориентируется в соответствии с динамическим магнитным полем. Таким образом это приводит к тому, что соседние пластинчатые магнитные частицы пигмента, которые близки друг к другу в пространстве, по существу параллельны друг другу. Для выполнения двухосной ориентации пластинчатые магнитные частицы пигмента должны быть подвергнуты воздействию внешнего магнитного поля, сильно зависящего от времени. Другими словами, при двухосной ориентации выравниваются плоскости пластинчатых магнитных или намагничиваемых частиц пигмента, так что плоскости указанных частиц пигмента ориентируются по существу параллельно относительно плоскостей соседних (во всех направлениях) пластинчатых магнитных или намагничиваемых частиц пигмента. В одном варианте осуществления как большая ось, так и малая ось, перпендикулярная описанной выше большей оси плоскостей пластинчатых магнитных или намагничиваемых частиц пигмента, ориентированы посредством динамического магнитного поля, так что соседние (во всех направлениях) частицы пигмента имеют свои большие и малые оси, выровненные друг с другом.
[0074] Согласно одному варианту осуществления, этап проведения двухосной ориентации пластинчатых магнитных или намагничиваемых частиц пигмента приводит к магнитной ориентации, в которой две большие оси пластинчатых магнитных или намагничиваемых частиц пигмента по существу параллельны поверхности подложки. Для такого выравнивания пластинчатые магнитные или намагничиваемые частицы пигмента выравниваются в радиационно-отверждаемом составе для покрытия на подложке и ориентируются как по оси Х, так и по оси Y (показано на фиг. 1 документа WO 2015/086257 A1), параллельно к поверхности подложки.
[0075] Согласно другому варианту осуществления этап осуществления двухосной ориентации пластинчатых магнитных или намагничиваемых частиц пигмента приводит к магнитной ориентации, при которой первая ось пластинчатых магнитных или намагничиваемых частиц пигмента находится внутри плоскости XY, по существу параллельно поверхности подложки, и вторая ось перпендикулярна указанной первой оси, под по существу отличным от нуля углом к поверхности подложки.
[0076] Согласно другому варианту осуществления этап осуществления двухосной ориентации пластинчатых магнитных или намагничиваемых частиц пигмента приводит к магнитной ориентации, в которой пластинчатые магнитные или намагничиваемые частицы пигмента имеют плоскость X-Y, параллельную мнимой сфероидной поверхности.
[0077]  Особенно предпочтительные устройства для генерирования магнитного поля для двухосной ориентации пластинчатых магнитных или намагничиваемых частиц пигмента раскрыты в документе ЕР 2 157 141 А1. Устройство для генерирования магнитного поля, раскрытое в ЕР 2 157 141 А1, обеспечивает динамическое магнитное поле, которое меняет свое направление, стимулируя быстрые колебания пластинчатых магнитных или намагничиваемых частиц пигмента до тех пор, пока обе основные оси, ось Х и ось Y, не станут параллельными поверхности подложки, то есть пластинчатые магнитные или намагничиваемые частицы пигмента вращаются, пока они не достигнут стабильной листоподобной формы, где их оси X и Y являются параллельными поверхности подложки и выравниваются в двух измерениях.
[0078] Другие особенно предпочтительные устройства для генерирования магнитного поля для двухосной ориентации пластинчатых магнитных или намагничиваемых частиц пигмента содержат линейные сборки Халбаха с постоянным магнитом, то есть сборки, содержащие множество магнитов с различными направлениями намагничивания. Подробное описание постоянных магнитов Халбаха приведено Z.Q. Zhu et D. Howe (Halbach permanent magnet machines and applications: a review, IEE. Proc. Electric Power Appl., 2001, 148, p. 299-308). Магнитное поле, создаваемое такой сборкой Халбаха, обладает свойствами, которые увеличены с одной стороны, а с другой стороны ослаблены почти до нуля. В находящейся на рассмотрении заявке ЕР 14195159.0 раскрыты подходящие устройства для двухосной ориентации пластинчатых магнитных или намагничиваемых частиц пигмента, где упомянутые устройства содержат цилиндрическую сборку Халбаха. Другие особенно предпочтительные устройства для генерирования магнитного поля для двухосной ориентации пластинчатых магнитных или намагничиваемых частицы пигмента представляют собой вращающиеся магниты, причем указанные магниты содержат дискообразные вращающиеся магниты или магнитные узлы, которые по существу намагничены вдоль своего диаметра. Подходящие вращающиеся магниты или магнитные узлы описаны в документе US 2007/0172261 A1, причем вращающиеся магниты или магнитные узлы генерируют радиально-симметричные магнитные поля с переменным магнитным полем, обеспечивая возможность двунаправленной ориентации пластинчатых магнитных или намагничиваемых частиц пигмента еще не отвержденного состава для покрытия. Эти магниты или магнитные узлы приводятся в действие валом (или шпинделем), соединенным с внешним двигателем. В документе CN 102529326 B раскрыты примеры устройств для генерирования магнитного поля, содержащих вращающиеся магниты, которые могут быть пригодны для двухосной ориентации пластинчатых магнитных или намагничиваемых частиц пигмента. В предпочтительном варианте осуществления подходящие устройства для генерирования магнитного поля для двухосной ориентации пластинчатых магнитных или намагничиваемых частиц пигмента представляют собой безосевые дисковые вращающиеся магниты или магнитные узлы, ограниченные в корпусе из немагнитных, предпочтительно непроводящих материалов, и приводятся в действие одной или несколькими катушками с магнитной проволокой, намотанной вокруг корпуса. Примеры таких безосевых вращающихся магнитов или магнитных узлов описаны в документе WO 2015/082344 A1 и в находящейся на рассмотрении заявке ЕР 14181939.1.

[0079] Подложка, описанная в настоящем документе, предпочтительно выбрана из группы, состоящей из бумаги или других волокнистых материалов, таких как целлюлоза, материалы, содержащие бумагу, стекло, металлы, керамика, пластмассы и полимеры, металлизированные пластмассы или полимеры, композиционные материалы и смеси или их комбинации. Общепринятые бумажные, бумагоподобные или другие волокнистые материалы изготавливаются из различных волокон, включая без ограничения абаку, хлопок, лен, древесное волокно и их смеси. Как хорошо известно специалистам в данной области техники, хлопковые и хлопкольняные смеси являются предпочтительными для банкнот, в то время как древесное волокно обычно используется для небанкнотных защищаемых документов. Типичные примеры пластмасс и полимеров включают полиолефины, такие как полиэтилен (ПЭ) и полипропилен (ПП), полиамиды, сложные полиэфиры, такие как полиэтилентерефталат (ПЭТ), поли(1,4-бутилентерефталат) (ПБТ), поли(этилен 2,6-нафтоат) (ПЭН) и поливинилхлориды (ПВХ). В качестве подложки также могут использоваться и олефиновые волокна, формованные из расплава полимера фильерным способом, такие как продаваемые под товарным знаком Tyvek. Типичные примеры металлизированных пластмасс или полимеров включают пластмассу или полимерные материалы, описанные выше, на поверхности которых непрерывным или прерывистым образом размещен металл. Типичные примеры металлов включают без ограничения алюминий (Al), хром (Cr), медь (Cu), золото (Au), серебро (Ag), их сплавы и комбинации из двух или более из вышеуказанных металлов. Металлизация пластмассовых или полимерных материалов, описанных выше в данном документе, может быть выполнена посредством способа электроосаждения, способа высоковакуумного нанесения покрытия или посредством способа напыления. Типичные примеры композитных материалов включают без ограничения многослойные структуры или слоистые материалы из бумаги и по меньшей мере одного пластмассового или полимерного материала, такого как описанный выше в данном документе, а также пластмассовых и/или полимерных волокон, включенных в бумагообразный или волокнистый материал, такой как описанный выше в настоящем документе. Разумеется, подложка может содержать дополнительные добавки, известные специалисту, такие как проклеивающие средства, осветлители, технологические добавки, усиливающие средства и средства для придания влагопрочности и т. д. Подложка, описанная в настоящем документе, может быть предоставлена в форме полотна (например, непрерывного листа из описанных выше материалов) или в виде листов. Если СОЭ, полученный в соответствии с настоящим изобретением, находится на защищаемом документе, то с целью дополнительного повышения уровня защиты и стойкости к подделке и противозаконному воспроизведению защищаемых документов подложка может дополнительно содержать напечатанные, нанесенные как покрытие, или меченые лазером или перфорированные лазером знаки, водяные знаки, защитные нити, волокна, конфетти, люминесцентные соединения, окна, фольгу, деколи и их комбинации. С той же целью дополнительного повышения уровня защиты и стойкости к подделке и противозаконному воспроизведению защищаемых документов подложка может содержать один или более маркерных веществ или маркеров, проявляющихся при специальном воздействии, и/или машиночитаемых веществ (например, люминесцентных веществ, веществ, поглощающих в УФ/видимом/ИК-диапазонах, магнитных веществ и их комбинаций).
[0080] В настоящем документе также описаны магнитные узлы для получения описанного в настоящем документе СОЭ на описанной в настоящем документе подложке, причем указанный СОЭ содержит несферические магнитные или намагничиваемые частицы пигмента, ориентированные в отвержденном радиационно-отверждаемом составе для покрытия, как описано в настоящем документе.
[0081] Описанные в настоящем документе магнитные узлы для получения СОЭ на подложке содержат:
i) устройство для генерирования магнитного поля (x30), имеющее петлеобразную форму (далее называемое петлеобразным устройством для генерирования магнитного поля) и имеющее магнитную ось север-юг, по существу перпендикулярную поверхности подложки (x20), на которую наносят радиационно-отверждаемый состав, содержащий несферические магнитные или намагничиваемые частицы пигмента; а также
ii) устройство для генерирования магнитного поля (x40), выполненное из стержневого дипольного магнита бара или комбинации стержневых дипольных магнитов, причем упомянутый стержневой дипольный магнит или упомянутая комбинация стержневых дипольных магнитов имеют магнитную ось север-юг, причем полученная в результате магнитная ось север-юг, соответственно, по существу параллельна поверхности подложки (x20), на которую нанесен радиационно-отверждаемый состав, содержащий несферические магнитные или намагничиваемые частицы пигмента.
[0082] Петлеобразное устройство для генерирования магнитного поля (x30)
i) может быть выполнено из одного петлеобразного дипольного магнита, имеющего магнитную ось север-юг, по существу перпендикулярную поверхности подложки (x20), или
ii) может представлять собой комбинацию двух или более дипольных магнитов, расположенных в петлеобразной компоновке и имеющих результирующую магнитную ось север-юг, перпендикулярную поверхности подложки (x20).
12
19
5
2
17
2
14
12
19
2
14
[0083] Петлеобразные дипольные магниты или два или более дипольных магнита, расположенные в петлеобразной компоновке петлеобразного устройства для генерирования магнитного поля (x30), предпочтительно изготавливаются из материалов, выбранных из группы, содержащей сплав Alnico, такой как, например, Alnico 5 (R1-1-1), Alnico 5 DG (R1-1-2), Alnico 5-7 (R1-1-3), Alnico 6 (R1-1-4), Alnico 8 (R1-1- 5), Alnico 8 HC (R1-1-7) и Alnico 9 (R1-1-6); ферриты, такие как, например, гексаферрит стронция (SrFeO), гексаферрит бария, сплавы кобальта, керамика 5 (SI-1-6), керамика 7 (SI-1-2), керамика 8 (SI-1-5), или редкоземельные железные сплавы, такие как RECo (с RE = Sm или Pr), RETM (с RE = Sm, TM = Fe, Cu, Co, Zr, Hf), RETMB (с RE = Nd, Pr, Dy, TM = Fe, Co); анизотропные сплавы из Fe, Cr, Co; материалы, выбранные из группы из PtCo, MnAlC, RE Cobalt 5/16, RE Cobalt 14. Особенно предпочтительными являются легко обрабатываемые композиты с постоянным магнитом, которые содержат постоянный магнитный наполнитель, такой как порошок стронций-гексаферрит (SrFeO) или порошок неодима-железа-бора (NdFeB) в матрице из пластика или резины.
[0084] Устройство для генерирования магнитного поля (x40)
i) может быть выполнено из одного стержневого дипольного магнита, имеющего магнитную ось север-юг, по существу параллельную поверхности подложки (x20), или
ii) может представлять собой комбинацию двух или более стержневых дипольных магнитов, имеющих результирующую магнитную ось север-юг, по существу параллельную поверхности подложки (x20).
[0085] Согласно одному варианту осуществления устройство для генерирования магнитного поля (x40) выполнено из одного стержневого дипольного магнита.
[0086] Согласно другому варианту осуществления устройство (x40) для генерирования магнитного поля представляет собой комбинацию двух или более стержневых дипольных магнитов, имеющих результирующую магнитную ось север-юг, по существу параллельную поверхности подложки (x20). Два или более дипольных магнита могут быть расположены в симметричной компоновке или в асимметричной компоновке. Предпочтительно, все два или более стержневых дипольных магнита имеют одинаковое магнитное направление, то есть все они имеют свой северный полюс, обращенный в одном направлении.
12
19
5
2
17
2
14
12
19
2
14
[0087] Стержневые дипольные магниты устройства (x40) для генерирования магнитного поля предпочтительно выполнены из материалов, выбранных из группы, содержащей сплав Alnico, такой как, например, Alnico 5 (R1-1-1), Alnico 5 DG (R1-1-2 ), Alnico 5-7 (R1-1-3), Alnico 6 (R1-1-4), Alnico 8 (R1-1-5), Alnico 8 HC (R1-1-7) и Alnico 9 (R1- 1-6); ферриты, такие как, например, гексаферрит стронция (SrFeO), гексаферрит бария, сплавы кобальта, керамика 5 (SI-1-6), керамика 7 (SI-1-2), керамика 8 (SI-1-5), редкоземельные железные сплавы, такие как RECo (с RE = Sm or Pr), RETM (с RE = Sm, TM = Fe, Cu, Co, Zr, Hf), RETMB (с RE = Nd, Pr, Dy, TM = Fe, Co); анизотропные сплавы из Fe, Cr, Co; материалы, выбранные из группы из PtCo, MnAlC, RE Cobalt 5/16, RE Cobalt 14. Особенно предпочтительными являются, однако, легко обрабатываемые композиты с постоянным магнитом, которые содержат постоянный магнитный наполнитель, такой как порошок стронций-гексаферрит (SrFeO) или порошок неодима-железа-бора (NdFeB) в матрице из пластика или резины.
[0088] Когда устройство (x40) для генерирования магнитного поля представляет собой комбинацию двух или более стержневых дипольных магнитов, упомянутые два или более стержневых дипольных магнита могут быть разделены одной или несколькими разделительными частями, выполненными из немагнитного материала, или могут содержаться в поддерживающей матрице из немагнитного материала. Немагнитные материалы предпочтительно выбраны из группы, состоящей из низкопроводящих материалов, непроводящих материалов и их смесей, таких как, например, технические пластмассы и полимеры, алюминий, алюминиевые сплавы, титан, титановые сплавы и аустенитная сталь (т.е. немагнитная сталь). Технические пластмассы и полимеры включают, без ограничения, полиарилэфиркетоны (ПАЭК) и его производные полиэфирэфиркетоны (ПЭЭК), полиэфиркетонкетоны (ПЭКК), полиэфирэфиркетонкетоны (ПЭЭКК) и полиэфиркетонэфиркетонкетон (ПЭКЭКК); полиацетали, полиамиды, сложные полиэфиры, простые полиэфиры, сополиэфиры, полиимиды, полиэфиримиды, полиэтилен высокой плотности (ПЭВП), полиэтилен сверхвысокой молекулярной массы (ПСВММ), полибутилентерефталат (ПБТ), полипропилен, сополимер акрилонитрилбутадиенстирола (АБС), фторированный и перфторированные полиэтилены, полистиролы, поликарбонаты, полифениленсульфид (ПФС) и жидкокристаллические полимеры. Предпочтительными материалами являются ПЭЭК (полиэфирэфиркетон), ПОМ (полиоксиметилен), ПТФЭ (политетрафторэтилен), Nylon (полиамид) и ПФС. Как показано на фиг. 1 и 2, петлеобразное устройство (x30) для генерирования магнитного поля может размещаться между устройством (x40) для генерирования магнитного поля и подложкой (x20), несущей радиационно-отверждаемый состав для покрытия (x10), содержащий несферические магнитные или намагничиваемые частицы пигмента, описанные в настоящем документе, которые должны быть ориентированы магнитным узлом, или, альтернативно, устройство (x40) для генерирования магнитного поля может быть расположен между петлеобразным устройством (x30) для генерирования магнитного поля и подложкой (x20).
[0089] Расстояние (d) между петлеобразным устройством (x30) для генерирования магнитного поля и устройством (x40) для генерирования магнитного поля может составлять от приблизительно 0 до приблизительно 10 мм, предпочтительно от приблизительно 0 до приблизительно 3 мм, чтобы обеспечить более компактный магнитный узел.
[0090] Материалы дипольных магнитов, содержащихся в петлеобразном устройстве (x40) для генерирования магнитного поля, материалы дипольных магнитов устройства (x40) для генерирования магнитного поля и расстояния (d) выбираются таким образом, что магнитное поле в результате взаимодействия магнитного поля, создаваемого петлеобразным устройством (x30) для генерирования магнитного поля и магнитным полем, создаваемым устройством (x40) для генерирования магнитного поля, то есть полученное в результате поле магнитных узлов, описанных в настоящем документе, пригодно для получения описанных в настоящем документе слоев с оптическим эффектом.
[0091] Магнитные узлы для получения СОЭ, описанного в настоящем документе, могут дополнительно содержать гравированную магнитную пластину, такую как описанную, например, в документах WO 2005/002866 A1 и WO 2008/046702 A1. Гравированная магнитная пластина расположена между петлеобразным устройством (x30) для генерирования магнитного поля или устройством (x40) для генерирования магнитного поля и поверхностью подложки, чтобы магнитное поле магнитного узла локально модифицировалось. Такая гравированная пластина может быть изготовлена из железа (железное ярмо). Согласно альтернативному варианту осуществления, такая гравированная пластина может быть изготовлена из пластмассового материала, описанного в настоящем документе, в котором диспергированы магнитные частицы (например, пластоферрит).
[0092] На фиг. 1А изображен пример магнитного узла, подходящего для создания слоев (110) с оптическим эффектом (СОЭ), содержащих несферические магнитные или намагничиваемые частицы пигмента на подложке (120) в соответствии с настоящим изобретением. Магнитный узел, показанный на фиг. 1А, содержит устройство для генерирования магнитного поля, являющееся стержневым дипольным магнитом (140), причем указанный стержневой дипольный магнит расположен наверху петлеобразного устройства для генерирования магнитного поля, являющегося кольцеобразным дипольным магнитом (130).
[0093] Устройство (140) для генерирования магнитного поля, являющееся стержневым дипольным магнитом, может быть параллелепипедом, имеющим длину (L1), ширину (L2) и толщину (L3), как показано на фиг. 1А. Магнитная ось север-юг стержневого дипольного магнита (140) по существу параллельна поверхности подложки (120).
[0094] Петлеобразное устройство для генерирования магнитного поля, представляющее собой кольцеобразный дипольный магнит (130), показанный на фиг. 1, имеет внешний диаметр (L4), внутренний диаметр (L5) и толщину (L6). Магнитная ось север-юг кольцеобразного дипольного магнита (130) по существу перпендикулярна магнитной оси север-юг стержневого дипольного магнита (140), т.е. по существу перпендикулярна поверхности подложки (120).
[0095] Петлеобразное устройство для генерирования магнитного поля, представляющее собой кольцеобразный дипольный магнит (130), и устройство для генерирования магнитного поля, являющееся стержневым дипольным магнитом (140), предпочтительно находятся в прямом контакте, то есть расстояние (d) между кольцеобразным дипольным магнитом (130) и стержневым дипольным магнитом (140) составляет приблизительно 0 мм (не показано в масштабных пропорциях на фиг. 1 для обеспечения ясности чертежа). Расстояние между верхней поверхностью дипольного магнита (140) и поверхностью подложки (120), обращенной к стержневому дипольному магниту (140), изображено как расстояние h. Предпочтительно, расстояние h составляет от приблизительно 0,1 до приблизительно 10 мм и более предпочтительно от приблизительно 0,2 до приблизительно 5 мм.
[0096] Полученный СОЭ, создаваемый магнитным узлом, изображенным на фиг. 1А, показан на фиг. 1В под разными углами обзора при наклоне подложки (120) от -30° до + 20°. Полученный таким образом СОЭ обеспечивает оптическое впечатление кольцеобразного тела, имеющего размер, который изменяется при наклоне подложки, содержащей слой с оптическим эффектом.
[0097] На фиг. 2А изображен еще один пример магнитного узла, подходящего для получения слоев с оптическим эффектом (СОЭ) (210), содержащих несферические магнитные или намагничиваемые частицы пигмента, на подложке (220) в соответствии с настоящим изобретением. Магнитный узел, показанный на фиг. 2А, содержит устройство для генерирования магнитного поля, являющееся стержневым дипольным магнитом (240), расположенным под петлеобразным устройством для генерирования магнитного поля, являющимся кольцеобразным дипольным магнитом (230).
[0098] Устройство (240) для генерирования магнитного поля, являющееся стержневым дипольным магнитом, может быть параллелепипедом, имеющим длину (L1), ширину (L2) и толщину (L3), как показано на фиг. 3. Магнитная ось север-юг указанного стержневого дипольного магнита (240) по существу параллельна поверхности подложки (220).
[0099] Петлеобразное устройство для генерирования магнитного поля, представляющее собой кольцеобразный дипольный магнит (230), показанный на фиг. 2А, имеет внешний диаметр (L4), внутренний диаметр (L5) и толщину (L6). Магнитная ось север-юг кольцеобразного дипольного магнита (230) по существу перпендикулярна магнитной оси север-юг устройства для генерирования магнитного поля, представляющего собой стержневой дипольный магнит (240), и по существу перпендикулярна поверхности подложки (220).
[00100] Как изображено на фиг. 2А, петлеобразное устройство для генерирования магнитного поля, представляющее собой кольцеобразный дипольный магнит (230), и устройство для генерирования магнитного поля, являющееся стержневым дипольным магнитом (240), предпочтительно находятся в прямом контакте, то есть расстояние (d) между кольцеобразным дипольным магнитом (230) и стержневым дипольным магнитом (240) составляет приблизительно 0 мм (не показано в масштабных пропорциях на фиг. 2А для обеспечения ясности чертежа). Расстояние между верхней поверхностью дипольного магнита (240) и поверхностью подложки (220), обращенной к стержневому дипольному магниту (240), изображено как расстояние h. Предпочтительно, расстояние h составляет от приблизительно 0,1 до приблизительно 10 мм и более предпочтительно от приблизительно 0,2 до приблизительно 5 мм.
[00101] Полученный СОЭ, создаваемый магнитным узлом, изображенным на фиг. 2А, показан на фиг. 2В под разными углами обзора при наклоне подложки (220) от -30° до + 20°. Полученный таким образом СОЭ обеспечивает оптическое впечатление кольцеобразного тела, имеющего размер, который изменяется при наклоне подложки, содержащей слой с оптическим эффектом.
[00102] На фиг. 3А изображен еще один пример магнитного узла, подходящего для создания слоев с оптическим эффектом (СОЭ) (310), содержащих несферические магнитные или намагничиваемые частицы пигмента, на подложке (320) в соответствии с настоящим изобретением. Магнитный узел, показанный на фиг. 3А, содержит устройство для генерирования магнитного поля, представляющее собой стержневой дипольный магнит (340), расположенный на петлеобразном устройстве для генерирования магнитного поля, являющимся треугольным петлеобразным магнитным устройством (330), причем указанное треугольное петлеобразное магнитное устройство содержит три дипольных магнита, расположенных в треугольной петлеобразной компоновке.
[00103] Устройство для генерирования магнитного поля, являющееся стержневым дипольным магнитом (340), может быть параллелепипедом, имеющим длину (L1), ширину (L2) и толщину (L3), как показано на фиг. 3А. Магнитная ось север-юг указанного стержневого дипольного магнита (340) по существу параллельна поверхности подложки (320).
[00104] Каждый из трех дипольных магнитов, образующих петлеобразное устройство для генерирования магнитного поля, являющееся треугольным петлеобразным магнитным устройством (330), может представлять собой параллелепипеды, каждый из которых имеет длину (L4), ширину (L5) и толщину (L6), как показано на фиг. 3A. Магнитная ось север-юг упомянутого треугольного петлеобразного магнитного устройства (330) по существу перпендикулярна треугольнику, образованному тремя дипольными магнитами, и по существу перпендикулярна магнитной оси север-юг стержневого дипольного магнита (340), т.е. по существу перпендикулярна поверхности подложки (320).
[00105] Петлеобразное устройство для генерирования магнитного поля, представляющее собой треугольное петлеобразное магнитное устройство (330), и устройство для генерирования магнитного поля, являющееся стержневым дипольным магнитом (340), предпочтительно находятся в прямом контакте, то есть расстояние (d) между треугольным петлеобразным магнитным устройство (330) и указанным стержневым дипольным магнитом (340) составляет приблизительно 0 мм (не показано в масштабных пропорциях на фиг. 3А для обеспечения ясности чертежа). Расстояние между верхней поверхностью стержневого дипольного магнита (240) и поверхностью подложки (220), обращенной к стержневому дипольному магниту (240), изображено как расстояние h. Предпочтительно, расстояние h составляет от приблизительно 0,1 до приблизительно 10 мм и более предпочтительно от приблизительно 0,2 до приблизительно 5 мм.
[00106] Полученный СОЭ, создаваемый магнитным узлом, изображенным на фиг. 3А, показан на фиг. 3В под разными углами обзора при наклоне подложки (320) от -30° до + 20°. Полученный таким образом СОЭ обеспечивает оптическое впечатление треугольного кольцеобразного тела, имеющего размер, который изменяется при наклоне подложки, содержащей слой с оптическим эффектом.
[00107] На фиг. 4А показан еще один пример магнитного узла, подходящего для получения слоев с оптическим эффектом (СОЭ) (410), содержащих несферические магнитные или намагничиваемые частицы пигмента на подложке (420), в соответствии с настоящим изобретением, магнитный узел на фиг. 4А содержит устройство для генерирования магнитного поля, являющееся стержневым дипольным магнитом (440), расположенным сверху петлеобразного устройства для генерирования магнитного поля, являющегося квадратным петлеобразным магнитным устройством (430), причем упомянутое квадратное петлеобразное магнитное устройство (430) содержит четыре дипольных магнита, расположенных в квадратной петлеобразной компоновке.
[00108] Устройство для генерирования магнитного поля, являющееся стержневым дипольным магнитом (440), может быть параллелепипедом, имеющим длину (L1), ширину (L2) и толщину (L3), как показано на фиг. 4А. Магнитная ось север-юг указанного стержневого дипольного магнита (440) по существу параллельна поверхности подложки (420).
[00109] Каждый из трех дипольных магнитов, образующих петлеобразное устройство для генерирования магнитного поля, являющееся квадратным петлеобразным магнитным устройством (430), может представлять собой параллелепипеды, каждый из которых имеет длину (L4), ширину (L5) и толщину (L6), как показано на фиг. 4A. Магнитная ось север-юг упомянутого квадратного петлеобразного магнитного устройства (430) по существу перпендикулярна квадрату, образованному четырьмя дипольными магнитами, и по существу перпендикулярна магнитной оси север-юг стержневого дипольного магнита (440), т.е. по существу перпендикулярна поверхности подложки (420).
[00110] Петлеобразное устройство для генерирования магнитного поля, представляющее собой квадратное петлеобразное магнитное устройство (430), и устройство для генерирования магнитного поля, являющееся стержневым дипольным магнитом (440), предпочтительно находятся в прямом контакте, то есть расстояние (d) между указанным квадратным петлеобразным магнитным устройством (430) и стержневым дипольным магнитом (440) составляет приблизительно 0 мм (не показано в масштабных пропорциях на фиг. 4А для обеспечения ясности чертежа). Расстояние между верхней поверхностью дипольного магнита (440) и поверхностью подложки (420), обращенной к стержневому дипольному магниту (440), изображено как расстояние h. Предпочтительно, расстояние h составляет от приблизительно 0,1 до приблизительно 10 мм и более предпочтительно от приблизительно 0,2 до приблизительно 5 мм.
[00111] Полученный СОЭ, созданный с магнитным узлом, показанным на фиг. 4А, показан на фиг. 4В под разными углами обзора при наклоне подложки (420) от -30° до + 20°. Полученный таким образом СОЭ обеспечивает оптическое впечатление кольцеобразного тела, имеющего размер, который изменяется при наклоне подложки, содержащей слой с оптическим эффектом.
[00112] Кроме того, настоящее изобретение обеспечивает узлы для печати, содержащие вращающийся магнитный цилиндр, содержащий один или несколько магнитных узлов, описанных в настоящем документе, где упомянутый один или несколько магнитных узлов установлены на кольцевых канавках вращающегося магнитного цилиндра, а также узлы для печати, содержащие планшетное печатающее устройство, содержащее один или несколько магнитных узлов, описанных в настоящем документе, причем упомянутые один или несколько магнитных узлов установлены в выемках планшетного печатающего устройства.
[00113] Вращающийся магнитный цилиндр предназначен для использования в или в сочетании с, или в качестве части оборудования для печати или нанесения покрытий и содержит один или несколько магнитных узлов, описанных в настоящем документе. В одном варианте осуществления вращающийся магнитный цилиндр является частью промышленного печатного станка для ротационной, листовой или рулонной печати, который работает непрерывным образом на высокой скорости печати.
[00114] Планшетное печатающее устройство предназначено для использования в или в сочетании с, или в качестве части оборудования для печати или нанесения покрытий и содержит один или несколько магнитных узлов, описанных в настоящем документе. В одном варианте осуществления планшетное печатающее устройство является частью промышленного печатного станка для листовой печати, который работает прерывающимся образом на высокой скорости печати.
[00115] Узлы для печати, содержащие описанный в настоящем документе вращающийся магнитный цилиндр или описанное в настоящем документе планшетное печатающее устройство могут содержать устройство для подачи описанной в настоящем документе подложки, имеющей слой, содержащий описанные в настоящем документе несферические магнитные или намагничиваемые частицы пигмента, так что один или несколько магнитных узлов генерируют магнитное поле, которое воздействует на частицы пигмента, чтобы ориентировать их для образования слоя с оптическим эффектом (СОЭ). В одном варианте осуществления узлов для печати, содержащих описанный в настоящем документе вращающийся магнитный цилиндр, подложку подают устройством для подачи подложки в виде листов или полотна. В одном варианте осуществления узлов для печати, содержащих планшетное печатающее устройство, описанное в настоящем документе, подложку подают в виде листов.
[00116] Узлы для печати, содержащие описанный в настоящем документе вращающийся магнитный цилиндр или описанное в настоящем документе планшетное печатающее устройство, могут содержать устройство для нанесения покрытия или печати для нанесения радиационно-отверждаемого состава для покрытия, содержащего описанные в настоящем документе несферические магнитные или намагничиваемые частицы пигмента, на описанную в настоящем документе подложку, радиационно-отверждаемый состав для покрытия, содержащий несферические магнитные или намагничиваемые частицы пигмента, которые ориентированы магнитным полем, генерируемым одним или несколькими описанными в настоящем документе магнитными узлами, с образованием слоя с оптическим эффектом (СОЭ). В одном варианте осуществления узлов для печати, содержащих вращающийся магнитный цилиндр, описанный в настоящем документе, устройство для нанесения покрытия или печати работает в соответствии с непрерывным процессом вращения. В одном варианте осуществления узлов для печати, содержащих планшетное печатающее устройство, описанное в настоящем документе, устройство для нанесения покрытия или печати работает в соответствии с прерывистым продолжительным процессом.
[00117] Узлы для печати, содержащие описанный в настоящем документе вращающийся магнитный цилиндр или описанное в настоящем документе планшетное печатающее устройство могут содержать устройство для отверждения для по меньшей мере частичного отверждения радиационно-отверждаемого состава для покрытия, содержащего несферические магнитные или намагничиваемые частицы пигмента, которые были магнитно-ориентированы посредством одного или нескольких описанных в настоящем документе магнитных узлов, так что ориентация и положение несферических магнитных или намагничиваемых частиц пигмента фиксируется с получением слоя с оптическим эффектом (СОЭ).
[00118] Описанный в настоящем документе СОЭ может быть обеспечен непосредственно на подложке, на которой он должен оставаться постоянно (например, для применения в банкнотах). Альтернативно, для производственных целей СОЭ может также обеспечиваться на временной подложке, с которой СОЭ впоследствии удаляется. Это может, например, способствовать получению СОЭ, в частности в том случае, когда связующий материал все еще находится в жидком состоянии. После этого, после по меньшей мере частичного отверждения состава для покрытия для получения СОЭ, временная подложка может быть удалена из СОЭ.
[00119] Альтернативно, адгезивный слой может присутствовать на СОЭ или может присутствовать на подложке, содержащей слой с оптическим эффектом (СОЭ), причем указанный адгезивный слой находится на стороне подложки, противоположной стороне, где предусмотрен СОЭ или на той же стороне, где и СОЭ, и сверху СОЭ. Поэтому на слой с оптическим эффектом (СОЭ) или на подложку может быть нанесен адгезивный слой. Такое изделие может быть использовано со всеми видами документов, или другими изделиями, или изделиями без печати, или другими процессами, вовлекающими машинное оборудование и довольно большие усилия. Альтернативно, описанная в настоящем документе подложка, содержащая описанный в настоящем документе СОЭ может иметь форму переносной фольги, которая может быть нанесена на документ или на изделие на отдельном этапе переноса. Для этой цели подложка обеспечена разделительным покрытием, на котором получают СОЭ, как описано в настоящем документе. Один или несколько слоев адгезива могут наноситься поверх СОЭ.
[00120] В настоящем документе также описаны подложки, содержащие более одного, то есть два, три, четыре и т. д. слоя с оптическим эффектом (СОЭ), полученных описанным в настоящем документе способом.
[00121] В настоящем документе также описаны изделия, в частности защищаемые документы, декоративные элементы или предметы, содержащие слой с оптическим эффектом (СОЭ), полученный в соответствии с настоящим изобретением. Изделия, в частности защищаемые документы, декоративные элементы или предметы, могут содержать более одного (например, два, три и т.д.) СОЭ, изготовленных в соответствии с настоящим изобретением.
[00122] Как упоминалось выше, слой с оптическим эффектом (СОЭ), полученный в соответствии с настоящим изобретением, может быть использован для декоративных целей, а также для защиты и аутентификации защищаемого документа. Типичные примеры декоративных элементов или предметов включают без ограничений предметы роскоши, косметическую упаковку, автомобильные детали, электронные/электрические приборы, мебель и лаки для ногтей.
[00123] К защищаемым документам относятся без ограничений ценные документы и ценные коммерческие товары. Типичные примеры ценных документов включают без ограничения банкноты, договора, билеты, чеки, ваучеры, отметки об уплате налога и метки налога, соглашения и т. п., документы, удостоверяющие личность, такие как паспорта, удостоверения личности, визы, водительские удостоверения, банковские карточки, кредитные карты, операционные карты, документы или карты доступа, входные билеты, билеты на проезд общественным транспортом или документы, дающие право на проезд общественным транспортом, и т.п. предпочтительно банкноты, документы, удостоверяющие личность, правопредоставляющие документы, водительские удостоверения и кредитные карты. Термин «ценный коммерческий товар» относится к упаковочным материалам, в частности, косметическим изделиям, нутрицевтическим средствам, фармацевтическим изделиям, спиртным напиткам, табачным изделиям, напиткам или пищевым продуктам, электротехническим/электронным изделиям, ткани или ювелирным изделиям, т. е. изделиям, которые должны быть защищены от подделки и/или противозаконного воспроизведения для гарантии подлинности содержимого упаковки, подобного, например, лекарственным средствам. Примеры этих упаковочных материалов включают без ограничения этикетки, такие как аутентификационные товарные этикетки, этикетки и пломбы с защитой от вскрытия. Следует отметить, что раскрытые подложки, ценные документы и ценные коммерческие товары приведены исключительно для примера без ограничения объема изобретения.
[00124] Альтернативно, СОЭ могут наносить на вспомогательную подложку, такую как, например, защитная нить, защитная полоска, фольга, деколь, окно прозрачности или этикетка, и затем переносить на защищаемый документ на отдельном этапе.
ПРИМЕРЫ
2
[00125] Магнитные узлы, изображенные на фиг. 1А-4А, использовались для ориентации несферических магнитных частиц оптически изменяющегося пигмента в напечатанном слое отверждаемых под воздействием УФ-излучения чернил для трафаретной печати, описанных в таблице 1, чтобы получить слои с оптическим эффектом (СОЭ), изображенные на фиг. 1В-4В. Отверждаемые под воздействием УФ-излучения чернила для трафаретной печати наносят вручную на сажевую коммерческую бумагу в качестве подложки, используя шелкотрафарет T90. Бумажная подложка, несущая нанесенный слой отверждаемых под воздействием УФ-излучения чернил для трафаретной печати, была расположена на устройстве для генерирования магнитного поля (фиг. 1А-4А). Полученный таким образом узор магнитной ориентации несферических частиц оптически изменяющегося пигмента был зафиксирован посредством отверждения напечатанного слоя, содержащего частицы пигмента, под воздействием УФ-излучения с использованием ультрафиолетовой светодиодной лампы от Phoseon (тип FireFlex 50 х 75 мм, 395 нм, 8 Вт/см) частично одновременно с этапом ориентации.
Таблица 1. Отверждаемые под воздействием УФ-излучения чернила для трафаретной печати:
Эпоксиакрилатный олигомер
36%
Триметилолпропантриакрилатный мономер
13,5%
Трипропиленгликольдиакрилатный мономер
20%
Genorad<sup>TM</sup> 16 (производства компании Rahn)
1%
Aerosil<sup></sup> 200 (производства компании Evonik)
1%
Speedcure TPO-L (производства компании Lambson)
2%
IRGACURE<sup></sup> 500 (производства компании BASF)
6%
Genocure EPD (производства компании Rahn)
2%
Tego<sup></sup> Foamex N (производства компании Evonik)
2%
Несферические магнитные частицы оптически изменяющегося пигмента (7 слоев) (*)
16,5%
(*) магнитные частицы оптически изменяющегося золото-зеленого пигмента, имеющие форму чешуйки с диаметром d50 приблизительно 9 нм и толщиной приблизительно 1 нм, полученные от Viavi Solutions, Santa Rosa, CA.
Пример 1 (Фиг. 1A-1B)
[00126] Магнитный узел, используемый для получения примера 1, содержал устройство для генерирования магнитного поля, представляющее собой дипольный магнит (140), расположенный между кольцеобразным дипольным магнитом (130) и подложкой (120), несущей состав (110) для покрытия, содержащий несферические магнитные или намагничиваемые частицы пигмента, как схематично показано на фиг. 1А.
[00127] Стержневой дипольный магнит (140) имел длину (L1) приблизительно 30 мм, ширину (L2) приблизительно 30 мм и толщину (L3) приблизительно 2 мм. Магнитная ось север-юг стержневого дипольного магнита (140) была параллельна поверхности подложки (120). Стержневой дипольный магнит (140) был выполнен из NdFeB N30UH.
[00128] Кольцеобразный дипольный магнит (130) имел наружный диаметр (L4) приблизительно 24,5 мм, внутренний диаметр (L5) приблизительно 15 мм и толщину (L6) приблизительно 2 мм. Магнитная ось север-юг кольцеобразного дипольного магнита (130) была по существу перпендикулярна магнитной оси север-юг стержневого дипольного магнита (140) и по существу перпендикулярна поверхности подложки (120). Кольцеобразный дипольный магнит (140) был выполнен из NdFeB N30UH.
[00129] Кольцеобразный дипольный магнит (130) и стержневой магнит (140) находились в прямом контакте, то есть расстояние (d) между кольцеобразным дипольным магнитом (130) и стержневым магнитом (140) составляло приблизительно 0 мм (не показано на фиг. 1А, чтобы обеспечить ясность чертежа). Расстояние (h) между верхней поверхностью стержневого дипольного магнита (140) и поверхностью бумажной подложки (120), обращенной к стержневому дипольному магниту (140), составляло приблизительно 3 мм.
[00130] Полученный СОЭ, изготовленный посредством магнитного узла, показанного на фиг. 1А, показан на фиг. 1В под разными углами обзора при наклоне подложки (120) между -30° и + 20°.
Пример 2 (Фиг. 2A-2B)
[00131] Магнитный узел, используемый для получения примера 2, состоял из кольцеобразного дипольного магнита (230), расположенного между устройством для генерирования магнитного поля, являющимся стержневым дипольным магнитом (240), и подложкой (220), несущей состав (210) для покрытия, содержащий несферические магнитные или намагничиваемые частицы пигмента, как схематично показано на фиг. 2А.
[00132] Стержневой дипольный магнит (240) имел длину (L1) приблизительно 30 мм, ширину (L2) приблизительно 30 мм и толщину (L3) приблизительно 4 мм. Магнитная ось север-юг стержневого дипольного магнита (240) была по существу параллельна поверхности подложки (220). Стержневой дипольный магнит (240) был выполнен из NdFeB N30UH.
[00133] Кольцеобразный дипольный магнит (230) имел наружный диаметр (L4) приблизительно 24,5 мм, внутренний диаметр (L5) приблизительно 15 мм и толщину (L6) приблизительно 2 мм, и был выполнен из NdFeB N33.
[00134] Кольцеобразный дипольный магнит (230) и стержневой дипольный магнит (240) находились в прямом контакте, то есть расстояние (d) между кольцеобразным дипольным магнитом (230) и стержневым магнитом (240) составляло приблизительно 0 мм (не показано на фиг. 2А, чтобы обеспечить ясность чертежа). Расстояние (h) между верхней поверхностью кольцеобразного дипольного магнита (240) и поверхностью бумажной подложки (220), обращенной к стержневому дипольному магниту (240), составляло приблизительно 5 мм.
[00135] Полученный СОЭ, изготовленный посредством магнитного узла, показанного на фиг. 2А, показан на фиг. 2В под разными углами обзора при наклоне подложки (220) между -30° и + 20°.
Пример 3 (Фиг. 3A-3B)
[00136] Магнитный узел, используемый для получения Примера 3, содержал устройство для генерирования магнитного поля, представляющее собой стержневой дипольный магнит (340), расположенный между треугольным петлеобразным магнитным устройством (330), содержащим три дипольных магнита, расположенные в треугольной петлеобразной компоновке, и подложкой (320), несущей состав для покрытия, содержащий несферические магнитные или намагничиваемые частицы пигмента, как схематично показано на фиг. 3А.
[00137] Стержневой дипольный магнит (340) имел длину (L1) приблизительно 30 мм, ширину (L2) приблизительно 30 мм и толщину (L3) приблизительно 2 мм. Магнитная ось север-юг стержневого дипольного магнита (340) была по существу параллельна поверхности подложки (320). Стержневой дипольный магнит (340) был выполнен из NdFeB N30UH.
[00138] Каждый из трех дипольных магнитов, расположенных в треугольной петлеобразной компоновке и образующих треугольное петлеобразное магнитное устройство (330), имел длину (L4) приблизительно 20 мм, ширину (L5) приблизительно 5 мм и толщину (L6) приблизительно 2 мм. Магнитная ось север-юг каждого из трех дипольных магнитов треугольного петлеобразного магнитного устройства (330) была по существу перпендикулярна поверхности подложки (320). Три стержневых дипольных магнита были выполнены из NdFeB N45.
[00139] Треугольное петлеобразное магнитное устройство (330) и стержневой дипольный магнит (340) находились в прямом контакте, то есть расстояние (d) между треугольным петлеобразным магнитным устройством (330) и стержневым дипольным магнитом (340) составляло приблизительно 0 мм (не показано в масштабных пропорциях на фиг. 3А для обеспечения ясности чертежа). Расстояние (h) между верхней поверхностью стержневого дипольного магнита (340) и поверхностью бумажной подложки (320), обращенной к дипольному магниту (3440), составляло приблизительно 3 мм.
[00140] Полученный СОЭ, изготовленный посредством магнитного узла, показанного на фиг. 3А, показан на фиг. 3В под разными углами обзора при наклоне подложки (320) от -10° до + 40°.
Пример 4 (Фиг. 4A-4B)
[00141] Магнитный узел, используемый для получения примера 4, содержал стержневой дипольный магнит (440), расположенный между квадратным петлеобразным магнитным устройством (430), выполненным из четырех дипольных магнитов, расположенных в квадратной компоновке, и подложкой (420), несущей состав (410) для покрытия, содержащий несферические магнитные или намагничиваемые частицы пигмента, как схематично показано на фиг. 3А.
[00142] Стержневой дипольный магнит (440) имел длину (L1) приблизительно 30 мм, ширину (L2) приблизительно 30 мм и толщину (L3) приблизительно 4 мм. Магнитная ось север-юг стержневого дипольного магнита (440) была по существу параллельна поверхности подложки (420). Стержневой дипольный магнит (440) был выполнен из NdFeB N30UH.
[00143] Каждый из четырех дипольных магнитов, расположенных в квадратной петлеобразной компоновке, образующей квадратное петлеобразное магнитное устройство (430), имел длину (L4) приблизительно 10 мм, ширину (L5) приблизительно 5 мм и толщину (L6) приблизительно 2 мм. Магнитная ось север-юг каждого из четырех дипольных магнитов квадратного петлеобразного магнитного устройства (430) была по существу перпендикулярна поверхности подложки (420). Четыре стержневых дипольных магнита были выполнены из NdFeB N45.
[00144] Квадратное петлеобразное магнитное устройство (430) и стержневой дипольный магнит (440) находились в прямом контакте, то есть расстояние (d) между квадратным петлеобразным магнитным устройством (430) и стержневым дипольным магнитом (440) составляло приблизительно 0 мм (не показано в масштабных пропорциях на фиг. 4А для обеспечения ясности чертежа). Расстояние (h) между верхней поверхностью квадратного петлеобразного магнитного устройства (430) и поверхностью бумажной подложки (420), обращенной к стержневому дипольному магниту (440), составляло приблизительно 3 мм.
[00145] Полученный СОЭ, изготовленный посредством магнитного узла, показанного на фиг. 4А, показан на фиг. 4В под разными углами обзора при наклоне подложки (420) от -30° до + 20°.